(57)【要約】近赤外線遮蔽性、耐光性および密着性に優れた膜を形成できる樹脂組成物、膜、近赤外線カットフィルタ、赤外線透過フィルタ、固体撮像素子、画像表示装置、赤外線センサおよびカメラモジュールを提供する。樹脂組成物は式（１）で表される化合物と、樹脂とを含む。式中、ＡおよびＢは、それぞれ独立に芳香族炭化水素環または芳香族複素環を表す。ＲａおよびＲｂは、それぞれ独立に置換基を表し、ｍ１は０〜ｍＡの整数を表し、ｍ２は０〜ｍＢの整数を表す。Ｙ１およびＹ２は、それぞれ独立に、アルキル基、アリール基、式（Ｙ−１）で表される基または式（Ｙ−２）で表される基を表し、Ｙ１およびＹ２の少なくとも一方は、式（Ｙ−１）で表される基または式（Ｙ−２）で表される基である。2019044505.tif 000067
2019044505.tif 000002
【特許請求の範囲】
【請求項１】
式（１）で表される化合物と、樹脂とを含む樹脂組成物；
【化１】
2019044505.tif 000062
式中、ＡおよびＢは、それぞれ独立に芳香族炭化水素環または芳香族複素環を表す；
ＲａおよびＲｂは、それぞれ独立に置換基を表し、ｍ１は０〜ｍＡの整数を表し、ｍＡは、ＲａがＡに置換可能な最大の整数を表し、ｍ２は０〜ｍＢの整数を表し、ｍＢは、ＲｂがＢに置換可能な最大の整数を表す；
ＲａとＡとが結合して環を形成してもよく、ＲｂとＢとが結合して環を形成してもよく、ｍ１が２以上の場合、ｍ１個のＲａのうち２個のＲａ同士が結合して環を形成してもよく、ｍ２が２以上の場合、ｍ２個のＲｂのうち２個のＲｂ同士が結合して環を形成してもよい；
Ｙ１およびＹ２は、それぞれ独立に、アルキル基、アリール基、式（Ｙ−１）で表される基または式（Ｙ−２）で表される基を表し、Ｙ１およびＹ２の少なくとも一方は、式（Ｙ−１）で表される基または式（Ｙ−２）で表される基である；
−Ｘ１−Ｌ１−Ｚ１−Ｒ１      ・・・式（Ｙ−１）
式（Ｙ−１）中、Ｘ１は、−ＣＯ−、−ＣＳ−、−ＳＯ２−、−ＣＯＮＨ−、−ＣＳＮＨ−または−ＣＯＯ−を表し、
Ｌ１は、アルキレン基またはアリーレン基を表し、
Ｚ１は、−ＣＯＮＲＺ１−、−ＣＳＮＲＺ１−、−ＯＣＯＮＲＺ１−、−ＮＲＺ１ＣＯＮＲＺ２−、−ＮＲＺ１ＣＳＮＲＺ２−、−ＯＣＯＯ−または−ＮＲＺ１ＳＯ２−を表し、
ＲＺ１およびＲＺ２は、それぞれ独立に水素原子、アルキル基またはアリール基を表し、
Ｒ１は、アルキル基またはアリール基を表す；
−Ｘ１１−Ｌ１１−Ｘ１２−Ｌ１２−Ｚ１１      ・・・式（Ｙ−２）
式（Ｙ−２）中、Ｘ１１は、−ＣＯ−、−ＣＳ−、−ＳＯ２−、−ＣＯＮＨ−、−ＣＳＮＨ−または−ＣＯＯ−を表し、
Ｌ１１は、単結合、アルキレン基またはアリーレン基を表し、
Ｘ１２は、単結合、−ＣＯＮＲＸ１−、−ＣＳＮＲＸ１−、−ＯＣＯＮＲＸ１−、−ＮＲＸ１ＣＯＮＲＸ２−、−ＮＲＸ１ＣＳＮＲＸ２−、−ＯＣＯＯ−、−Ｏ−、−ＣＯ−、−ＣＯＯ−、−ＳＯ２−または−ＳＯ−を表し、
ＲＸ１およびＲＸ２は、それぞれ独立に水素原子、アルキル基またはアリール基を表し、
Ｌ１２は、単結合、アルキレン基またはアリーレン基を表し、
Ｚ１１は、式（Ｚ−１）〜（Ｚ−６）のいずれかで表される基を表す；
ただし、Ｚ１１が式（Ｚ−１）で表される基または式（Ｚ−４）で表される基の場合、Ｌ１１は、アルキレン基またはアリーレン基を表す；
【化２】
2019044505.tif 000063
式（Ｚ−１）〜式（Ｚ−６）中、波線は、式（Ｙ−２）における結合位置を表す；
式（Ｚ−１）中、Ｒｚ１１は、アルキル基またはアリール基を表す；
式（Ｚ−２）中、Ｒｚ１２は、水素原子、−ＣＯＲ１００、または−ＣＯＯＲ１００を表し、Ｒ１００は、水素原子、アルキル基またはアリール基を表し、Ｒｚ１２ａは、アルキル基を表し、ｍｚは０〜４の整数を表す；
式（Ｚ−３）中、Ｒｚ１３〜Ｒｚ１６は、それぞれ独立にアルキル基を表し、Ｒｚ１７は、水素原子、アルキル基または酸素ラジカルを表す；
式（Ｚ−４）中、Ｒｚ１８およびＲｚ１９は、それぞれ独立にアルキル基またはアリール基を表す；
式（Ｚ−６）中、Ｗ１は単結合または−ＣＯ−を表し、Ｒｚ２０は、水素原子、アルキル基、アリール基または−ＣＯＲ１０１を表し、Ｒ１０１は、アルキル基またはアリール基を表す。
【請求項２】
式（１）中、ＡおよびＢの少なくとも一方が、ベンゼン環、チオフェン環、フラン環、ピロール環、ピリジン環、アズレン環またはこれらの環を含む縮合環である、請求項１に記載の樹脂組成物。
【請求項３】
式（１）中、ＡおよびＢの少なくとも一方が、ベンゼン環またはナフタレン環である、請求項１に記載の樹脂組成物。
【請求項４】
前記式（１）で表される化合物は、下記式（２−１）または式（２−２）で表される構造を有する、請求項１〜３のいずれか１項に記載の樹脂組成物；
【化３】
2019044505.tif 000064
式中、波線は式（１）におけるスクアリン酸部位との結合位置を表し、
Ｙ３は、前記式（Ｙ−１）で表される基または前記式（Ｙ−２）で表される基を表し、
Ｒｓ１は、置換基を表し、
ｎ１は０〜３の整数を表し、ｎ２は０〜５の整数を表し、
Ｒｓ１１およびＲｓ１２は、それぞれ独立にアルキル基、アリール基またはヘテロアリール基を表し、
Ｒｓ１１とＲｓ１２、Ｒｓ１１とＲｓ１、Ｒｓ１２とＲｓ１は、互いに結合して環を形成してもよい。
【請求項５】
前記式（１）で表される化合物は、下記式（２−１ａ）、式（２−１ｂ）、式（２−１ｃ）または式（２−１ｄ）で表される構造を有する、請求項１〜３のいずれか１項に記載の樹脂組成物；
【化４】
2019044505.tif 000065
式中、波線は式（１）におけるスクアリン酸部位との結合位置を表し、
Ｙ３は、前記式（Ｙ−１）で表される基または前記式（Ｙ−２）で表される基を表し、
Ｒｓ２〜Ｒｓ４は、それぞれ独立に水素原子または置換基を表し、
Ｒｓ１３およびＲｓ１４は、それぞれ独立にアルキル基、アリール基またはヘテロアリール基を表し、
Ａ１〜Ａ４は、それぞれ独立に窒素原子を含む環を表す。
【請求項６】
前記式（１）で表される化合物は、下記式（１ａ）で表される化合物である、請求項１〜５のいずれか１項に記載の樹脂組成物；
【化５】
2019044505.tif 000066
式中、Ｙ４およびＹ５は、それぞれ独立に、アルキル基、アリール基、前記式（Ｙ−１）で表される基または前記式（Ｙ−２）で表される基を表し、Ｙ４およびＹ５の少なくとも一方は、前記式（Ｙ−１）で表される基または前記式（Ｙ−２）で表される基である；
Ｒｓ５およびＲｓ６はそれぞれ独立に置換基を表す；
ｎ１ａおよびｎ１ｂはそれぞれ独立に０〜３の整数を表す；
Ｒｓ２１〜Ｒｓ２４は、それぞれ独立にアルキル基、アリール基またはヘテロアリール基を表す；
Ｒｓ２１とＲｓ２２、Ｒｓ２３とＲｓ２４、Ｒｓ２１とＲｓ５、Ｒｓ２２とＲｓ５、Ｒｓ２３とＲｓ６、Ｒｓ２４とＲｓ６は、互いに結合して環を形成してもよい。
【請求項７】
さらに架橋性化合物を含む、請求項１〜６のいずれか１項に記載の樹脂組成物。
【請求項８】
さらに光重合開始剤を含み、
前記架橋性化合物が重合性化合物である請求項７に記載の樹脂組成物。
【請求項９】
前記樹脂が酸基を有する樹脂を含む、請求項１〜８のいずれか１項に記載の樹脂組成物。
【請求項１０】
更に、前記式（１）で表される化合物以外の近赤外線吸収色素を含有する、請求項１〜９のいずれか１項に記載の樹脂組成物。
【請求項１１】
請求項１〜１０のいずれか１項に記載の樹脂組成物から得られる膜。
【請求項１２】
請求項１１に記載の膜を有する、近赤外線カットフィルタ。
【請求項１３】
請求項１１に記載の膜を有する、赤外線透過フィルタ。
【請求項１４】
請求項１１に記載の膜を含む、固体撮像素子。
【請求項１５】
請求項１１に記載の膜を含む、画像表示装置。
【請求項１６】
請求項１１に記載の膜を含む、赤外線センサ。
【請求項１７】
固体撮像素子と、請求項１２に記載の近赤外線カットフィルタとを有する、カメラモジュール。
【発明の詳細な説明】
【技術分野】
【０００１】
本発明は、樹脂組成物、膜、近赤外線カットフィルタ、赤外線透過フィルタ、固体撮像素子、画像表示装置、赤外線センサおよびカメラモジュールに関する。
【背景技術】
【０００２】
ビデオカメラ、デジタルスチルカメラ、カメラ機能付き携帯電話などには、カラー画像の固体撮像素子である、ＣＣＤ（電荷結合素子）や、ＣＭＯＳ（相補型金属酸化膜半導体）が用いられている。これら固体撮像素子は、その受光部において赤外線に感度を有するシリコンフォトダイオードを使用しているために、視感度補正を行うことが必要であり、それには近赤外線カットフィルタを用いることが多い。【０００３】
近赤外線カットフィルタに用いられる近赤外線吸収剤として、スクアリリウム化合物などが知られている。例えば、特許文献１〜３には、特定のスクアリリウム化合物を含む樹脂組成物を用いて近赤外線カットフィルタなどを製造することが記載されている。
【先行技術文献】
【特許文献】
【０００４】
【特許文献１】特開２０１２−８５３２号公報
【特許文献２】特開２０１４−５９５５０号公報
【特許文献３】国際公開ＷＯ２０１４／０３０６２８号公報
【発明の概要】
【発明が解決しようとする課題】
【０００５】
近赤外線吸収剤として用いられる化合物は、近赤外線遮蔽性に優れることが望まれている。また、本発明者の検討によれば、特許文献１〜３に記載されたスクアリリウム化合物を含む樹脂組成物は、得られる膜の耐光性や支持体との密着性が劣ることが分かった。【０００６】
よって、本発明の目的は、近赤外線遮蔽性、耐光性および密着性に優れた膜を形成できる樹脂組成物を提供することにある。また、膜、近赤外線カットフィルタ、赤外線透過フィルタ、固体撮像素子、画像表示装置、赤外線センサおよびカメラモジュールを提供することにある。
【課題を解決するための手段】
【０００７】
本発明者らは、種々検討した結果、後述する式（１）で表される化合物を含む樹脂組成物を用いることで、上記目的を達成できることを見出し、本発明を完成するに至った。本発明は、以下を提供する。
＜１＞  式（１）で表される化合物と、樹脂とを含む樹脂組成物；
【化１】
2019044505.tif 000003
式中、ＡおよびＢは、それぞれ独立に芳香族炭化水素環または芳香族複素環を表す；
ＲａおよびＲｂは、それぞれ独立に置換基を表し、ｍ１は０〜ｍＡの整数を表し、ｍＡは、ＲａがＡに置換可能な最大の整数を表し、ｍ２は０〜ｍＢの整数を表し、ｍＢは、ＲｂがＢに置換可能な最大の整数を表す；
ＲａとＡとが結合して環を形成してもよく、ＲｂとＢとが結合して環を形成してもよく、ｍ１が２以上の場合、ｍ１個のＲａのうち２個のＲａ同士が結合して環を形成してもよく、ｍ２が２以上の場合、ｍ２個のＲｂのうち２個のＲｂ同士が結合して環を形成してもよい；
Ｙ１およびＹ２は、それぞれ独立に、アルキル基、アリール基、式（Ｙ−１）で表される基または式（Ｙ−２）で表される基を表し、Ｙ１およびＹ２の少なくとも一方は、式（Ｙ−１）で表される基または式（Ｙ−２）で表される基である；
−Ｘ１−Ｌ１−Ｚ１−Ｒ１      ・・・式（Ｙ−１）
式（Ｙ−１）中、Ｘ１は、−ＣＯ−、−ＣＳ−、−ＳＯ２−、−ＣＯＮＨ−、−ＣＳＮＨ−または−ＣＯＯ−を表し、
Ｌ１は、アルキレン基またはアリーレン基を表し、
Ｚ１は、−ＣＯＮＲＺ１−、−ＣＳＮＲＺ１−、−ＯＣＯＮＲＺ１−、−ＮＲＺ１ＣＯＮＲＺ２−、−ＮＲＺ１ＣＳＮＲＺ２−、−ＯＣＯＯ−または−ＮＲＺ１ＳＯ２−を表し、
ＲＺ１およびＲＺ２は、それぞれ独立に水素原子、アルキル基またはアリール基を表し、
Ｒ１は、アルキル基またはアリール基を表す；
−Ｘ１１−Ｌ１１−Ｘ１２−Ｌ１２−Ｚ１１      ・・・式（Ｙ−２）
式（Ｙ−２）中、Ｘ１１は、−ＣＯ−、−ＣＳ−、−ＳＯ２−、−ＣＯＮＨ−、−ＣＳＮＨ−または−ＣＯＯ−を表し、
Ｌ１１は、単結合、アルキレン基またはアリーレン基を表し、
Ｘ１２は、単結合、−ＣＯＮＲＸ１−、−ＣＳＮＲＸ１−、−ＯＣＯＮＲＸ１−、−ＮＲＸ１ＣＯＮＲＸ２−、−ＮＲＸ１ＣＳＮＲＸ２−、−ＯＣＯＯ−、−Ｏ−、−ＣＯ−、−ＣＯＯ−、−ＳＯ２−または−ＳＯ−を表し、
ＲＸ１およびＲＸ２は、それぞれ独立に水素原子、アルキル基またはアリール基を表し、
Ｌ１２は、単結合、アルキレン基またはアリーレン基を表し、
Ｚ１１は、式（Ｚ−１）〜（Ｚ−６）のいずれかで表される基を表す；
ただし、Ｚ１１が式（Ｚ−１）で表される基または式（Ｚ−４）で表される基の場合、Ｌ１１は、アルキレン基またはアリーレン基を表す；
【化２】
2019044505.tif 000004
式（Ｚ−１）〜式（Ｚ−６）中、波線は、式（Ｙ−２）における結合位置を表す；
式（Ｚ−１）中、Ｒｚ１１は、アルキル基またはアリール基を表す；
式（Ｚ−２）中、Ｒｚ１２は、水素原子、−ＣＯＲ１００、または−ＣＯＯＲ１００を表し、Ｒ１００は、水素原子、アルキル基またはアリール基を表し、Ｒｚ１２ａは、アルキル基を表し、ｍｚは０〜４の整数を表す；
式（Ｚ−３）中、Ｒｚ１３〜Ｒｚ１６は、それぞれ独立にアルキル基を表し、Ｒｚ１７は、水素原子、アルキル基または酸素ラジカルを表す；
式（Ｚ−４）中、Ｒｚ１８およびＲｚ１９は、それぞれ独立にアルキル基またはアリール基を表す；
式（Ｚ−６）中、Ｗ１は単結合または−ＣＯ−を表し、Ｒｚ２０は、水素原子、アルキル基、アリール基または−ＣＯＲ１０１を表し、Ｒ１０１は、アルキル基またはアリール基を表す。
＜２＞  式（１）中、ＡおよびＢの少なくとも一方が、ベンゼン環、チオフェン環、フラン環、ピロール環、ピリジン環、アズレン環またはこれらの環を含む縮合環である、＜１＞に記載の樹脂組成物。
＜３＞  式（１）中、ＡおよびＢの少なくとも一方が、ベンゼン環またはナフタレン環である、＜１＞に記載の樹脂組成物。
＜４＞  式（１）で表される化合物は、下記式（２−１）または式（２−２）で表される構造を有する、＜１＞〜＜３＞のいずれか１つに記載の樹脂組成物；
【化３】
2019044505.tif 000005
式中、波線は式（１）におけるスクアリン酸部位との結合位置を表し、
Ｙ３は、式（Ｙ−１）で表される基または式（Ｙ−２）で表される基を表し、
Ｒｓ１は、置換基を表し、
ｎ１は０〜３の整数を表し、ｎ２は０〜５の整数を表し、
Ｒｓ１１およびＲｓ１２は、それぞれ独立にアルキル基、アリール基またはヘテロアリール基を表し、
Ｒｓ１１とＲｓ１２、Ｒｓ１１とＲｓ１、Ｒｓ１２とＲｓ１は、互いに結合して環を形成してもよい。
＜５＞  式（１）で表される化合物は、下記式（２−１ａ）、式（２−１ｂ）、式（２−１ｃ）または式（２−１ｄ）で表される構造を有する、＜１＞〜＜３＞のいずれか１つに記載の樹脂組成物；
【化４】
2019044505.tif 000006
式中、波線は式（１）におけるスクアリン酸部位との結合位置を表し、
Ｙ３は、式（Ｙ−１）で表される基または式（Ｙ−２）で表される基を表し、
Ｒｓ２〜Ｒｓ４は、それぞれ独立に水素原子または置換基を表し、
Ｒｓ１３およびＲｓ１４は、それぞれ独立にアルキル基、アリール基またはヘテロアリール基を表し、
Ａ１〜Ａ４は、それぞれ独立に窒素原子を含む環を表す。
＜６＞  式（１）で表される化合物は、下記式（１ａ）で表される化合物である、＜１＞〜＜５＞のいずれか１つに記載の樹脂組成物；
【化５】
2019044505.tif 000007
式中、Ｙ４およびＹ５は、それぞれ独立に、アルキル基、アリール基、式（Ｙ−１）で表される基または式（Ｙ−２）で表される基を表し、Ｙ４およびＹ５の少なくとも一方は、式（Ｙ−１）で表される基または式（Ｙ−２）で表される基である；
Ｒｓ５およびＲｓ６はそれぞれ独立に置換基を表す；
ｎ１ａおよびｎ１ｂはそれぞれ独立に０〜３の整数を表す；
Ｒｓ２１〜Ｒｓ２４は、それぞれ独立にアルキル基、アリール基またはヘテロアリール基を表す；
Ｒｓ２１とＲｓ２２、Ｒｓ２３とＲｓ２４、Ｒｓ２１とＲｓ５、Ｒｓ２２とＲｓ５、Ｒｓ２３とＲｓ６、Ｒｓ２４とＲｓ６は、互いに結合して環を形成してもよい。
＜７＞  さらに架橋性化合物を含む、＜１＞〜＜６＞のいずれか１つに記載の樹脂組成物。
＜８＞  さらに光重合開始剤を含み、架橋性化合物が重合性化合物である＜７＞に記載の樹脂組成物。
＜９＞  樹脂が酸基を有する樹脂を含む、＜１＞〜＜８＞のいずれか１つに記載の樹脂組成物。
＜１０＞  更に、式（１）で表される化合物以外の近赤外線吸収色素を含有する、＜１＞〜＜９＞のいずれか１つに記載の樹脂組成物。
＜１１＞  ＜１＞〜＜１０＞のいずれか１つに記載の樹脂組成物から得られる膜。
＜１２＞  ＜１１＞に記載の膜を有する、近赤外線カットフィルタ。
＜１３＞  ＜１１＞に記載の膜を有する、赤外線透過フィルタ。
＜１４＞  ＜１１＞に記載の膜を含む、固体撮像素子。
＜１５＞  ＜１１＞に記載の膜を含む、画像表示装置。
＜１６＞  ＜１１＞に記載の膜を含む、赤外線センサ。
＜１７＞  固体撮像素子と、＜１２＞に記載の近赤外線カットフィルタとを有する、カメラモジュール。
【発明の効果】
【０００８】
本発明によれば、近赤外線遮蔽性、耐光性および密着性に優れた膜を形成できる樹脂組成物を提供することができる。また、そのような特性を有する膜、近赤外線カットフィルタ、赤外線透過フィルタ、固体撮像素子、画像表示装置、赤外線センサおよびカメラモジュールを提供することができる。
【図面の簡単な説明】
【０００９】
【図１】赤外線センサの一実施形態を示す概略図である。
【発明を実施するための形態】
【００１０】
以下において、本発明の内容について詳細に説明する。
本明細書において、「〜」とはその前後に記載される数値を下限値および上限値として含む意味で使用される。
本明細書における基（原子団）の表記において、置換および無置換を記していない表記は、置換基を有さない基（原子団）と共に置換基を有する基（原子団）をも包含する。例えば、「アルキル基」とは、置換基を有さないアルキル基（無置換アルキル基）のみならず、置換基を有するアルキル基（置換アルキル基）をも包含する。
本明細書において「露光」とは、特に断らない限り、光を用いた露光のみならず、電子線、イオンビーム等の粒子線を用いた描画も露光に含める。また、露光に用いられる光としては、水銀灯の輝線スペクトル、エキシマレーザに代表される遠紫外線、極紫外線（ＥＵＶ光）、Ｘ線、電子線等の活性光線または放射線が挙げられる。
本明細書において、「（メタ）アクリレート」は、アクリレートおよびメタクリレートの双方、または、いずれかを表し、「（メタ）アクリル」は、アクリルおよびメタクリルの双方、または、いずれかを表し、「（メタ）アクリロイル」は、アクリロイルおよびメタクリロイルの双方、または、いずれかを表す。
本明細書において、重量平均分子量および数平均分子量は、ゲルパーミエーションクロマトグラフィ（ＧＰＣ）測定でのポリスチレン換算値として定義される。
本明細書において、重量平均分子量（Ｍｗ）及び数平均分子量（Ｍｎ）は、例えば、ＨＬＣ−８２２０ＧＰＣ（東ソー（株）製）を用い、カラムとして、ＴＯＳＯＨ  ＴＳＫｇｅｌ  Ｓｕｐｅｒ  ＨＺＭ−ＨとＴＯＳＯＨ  ＴＳＫｇｅｌ  Ｓｕｐｅｒ  ＨＺ４０００とＴＯＳＯＨ  ＴＳＫｇｅｌ  Ｓｕｐｅｒ  ＨＺ２０００とを連結したカラムを用い、展開溶媒としてテトラヒドロフランを用いることによって求めることができる。
本明細書において、化学式中のＭｅはメチル基を表し、Ｅｔはエチル基を表し、Ｂｕはブチル基を表し、Ｐｈはフェニル基を表す。
本明細書において、「近赤外線」とは、波長７００〜２５００ｎｍの光（電磁波）をいう。
本明細書において、「全固形分」とは、組成物の全成分から溶剤を除いた成分の総質量をいう。
本明細書において「工程」との語は、独立した工程だけではなく、他の工程と明確に区別できない場合であってもその工程の所期の作用が達成されれば、本用語に含まれる。
【００１１】
＜樹脂組成物＞
本発明の樹脂組成物は、後述する式（１）で表される化合物と、樹脂とを含む。
後述する式（１）で表される化合物（以下、スクアリリウム化合物（１）ともいう）は、ＡおよびＢで表される芳香族炭化水素環または芳香族複素環のオルト位に、それぞれ−ＮＨ−Ｙ１で表される基、および、−ＮＨ−Ｙ２で表される基を有している。このような構造を有するスクアリリウム化合物（１）を用いることにより、近赤外線遮蔽性、耐光性および密着性に優れた膜を形成できる。このような効果が得られる理由としては、以下によるものであると推測される。
すなわち、このスクアリリウム化合物（１）は、ＡおよびＢで表される芳香族炭化水素環または芳香族複素環のオルト位に、それぞれ−ＮＨ−Ｙ１で表される基、および、−ＮＨ−Ｙ２で表される基を有しているので、この−ＮＨ−Ｙ１で表される基および−ＮＨ−Ｙ２で表される基における「−ＮＨ−」の部位が、芳香族炭化水素環または芳香族複素環のドナー性が向上することにより、スクアリリウム化合物（１）の極大吸収波長をより長波長側にシフトさせることができる。その結果優れた近赤外線遮蔽性を有する膜を形成することができる。
そして、スクアリリウム化合物（１）において、Ｙ１およびＹ２の少なくとも一方は、式（Ｙ−１）で表される基または式（Ｙ−２）で表される基であることにより、得られる膜の耐光性および支持体との密着性を向上させることができる。
Ｙ１およびＹ２の少なくとも一方が式（Ｙ−１）で表される基である場合においては、式（Ｙ−１）の「Ｚ１」の部位が支持体表面のＯＨ基などと相互作用すると推測される。その結果得られる膜の密着性を向上させることができると推測される。また、スクアリリウム化合物（１）の分子間において、式（Ｙ−１）の「Ｚ１」の部位同士が相互作用して、膜中でスクアリリウム化合物（１）同士が相互作用し易くなると推測される。その結果、得られる膜の耐光性を向上させることができる。
また、Ｙ１およびＹ２の少なくとも一方が式（Ｙ−２）で表される基である場合においては、式（Ｙ−２）の「Ｚ１１」の部位が支持体表面の金属成分などと相互作用すると推測される。その結果得られる膜の密着性を向上させることができる。また、「Ｚ１１」の部位が式（Ｚ−２）で表される基、式（Ｚ−３）で表される基、式（Ｚ−５）で表される基、または式（Ｚ−６）で表される基の場合は、光照射によって膜中で発生したラジカルなどを式（Ｙ−２）の「Ｚ１１」の部位でトラップできると推測される。その結果、得られる膜の耐光性を向上させることができる。また、「Ｚ１１」の部位が式（Ｚ−１）で表される基または式（Ｚ−４）で表される基の場合は、光照射によって膜中に発生した過酸化物などを式（Ｙ−２）の「Ｚ１１」の部位で分解できると推測される。その結果、得られる膜の耐光性を向上させることができる。
以下、本発明の樹脂組成物の各成分について説明する。
【００１２】
＜＜式（１）で表される化合物（スクアリリウム化合物（１））＞＞
本発明の樹脂組成物は、式（１）で表される化合物（スクアリリウム化合物（１））を含む。スクアリリウム化合物（１）は、極大吸収波長を６００〜１２００ｎｍの範囲に有することが好ましく、７００〜１０００ｎｍの範囲に有することがより好ましい。極大吸収波長を上記範囲に有することで、近赤外線遮蔽性および可視透明性に優れた膜を製造しやすい。スクアリリウム化合物（１）は顔料であってもよく、染料であってもよい。
【００１３】
【化６】
2019044505.tif 000008
式中、ＡおよびＢは、それぞれ独立に芳香族炭化水素環または芳香族複素環を表す；
ＲａおよびＲｂは、それぞれ独立に置換基を表し、ｍ１は０〜ｍＡの整数を表し、ｍＡは、ＲａがＡに置換可能な最大の整数を表し、ｍ２は０〜ｍＢの整数を表し、ｍＢは、ＲｂがＢに置換可能な最大の整数を表す；
ＲａとＡとが結合して環を形成してもよく、ＲｂとＢとが結合して環を形成してもよく、ｍ１が２以上の場合、ｍ１個のＲａのうち２個のＲａ同士が結合して環を形成してもよく、ｍ２が２以上の場合、ｍ２個のＲｂのうち２個のＲｂ同士が結合して環を形成してもよい；
Ｙ１およびＹ２は、それぞれ独立に、アルキル基、アリール基、式（Ｙ−１）で表される基または式（Ｙ−２）で表される基を表し、Ｙ１およびＹ２の少なくとも一方は、式（Ｙ−１）で表される基または式（Ｙ−２）で表される基である。
【００１４】
式（１）において、ＡおよびＢは、それぞれ独立に芳香族炭化水素環または芳香族複素環を表す。
芳香族炭化水素環の環を構成する炭素数は、６〜４８が好ましく、６〜２２がより好ましく、６〜１２が特に好ましい。芳香族炭化水素環は、単環または縮合環が好ましく、単環または縮合数が２〜８の縮合環がより好ましく、単環または縮合数が２〜４の縮合環がさらに好ましく、単環または縮合数が２または３の縮合環が特に好ましく、単環または縮合数が２の縮合環が最も好ましい。
芳香族複素環としては、５員環または６員環が好ましい。また、芳香族複素環は、単環または縮合環が好ましく、単環または縮合数が２〜８の縮合環がより好ましく、単環または縮合数が２〜４の縮合環がさらに好ましく、単環または縮合数が２または３の縮合環が特に好ましく、単環または縮合数が２の縮合環が最も好ましい。芳香族複素環の環を構成するヘテロ原子としては、窒素原子、酸素原子、硫黄原子が例示され、窒素原子、硫黄原子が好ましい。芳香族複素環の環を構成するヘテロ原子の数は、１〜３が好ましく、１〜２がより好ましい。
【００１５】
式（１）において、ＡおよびＢの少なくとも一方（好ましくはＡおよびＢの両方）が、ベンゼン環、チオフェン環、フラン環、ピロール環、ピリジン環、アズレン環またはこれらの環を含む縮合環であることが好ましい。前述の縮合環としては、ナフタレン環、ベンゾチオフェン環、ベンゾフラン環、イソベンゾフラン環、ベンゾイミダゾール環、インドール環、イソインドール環、キノリン環、イソキノリン環、チエノピロール環、ピロロチアゾール環などが挙げられる。本発明において、可視透明性および近赤外線遮蔽性の観点から、ＡおよびＢの少なくとも一方（好ましくはＡおよびＢの両方）が、ベンゼン環またはナフタレン環であることが好ましく、ベンゼン環であることがより好ましい。
【００１６】
式（１）において、ＲａおよびＲｂは、それぞれ独立に置換基を表す。置換基としては、ハロゲン原子、シアノ基、ニトロ基、アルキル基、アルケニル基、アルキニル基、アリール基、ヘテロアリール基、−ＯＲｔ１、−ＣＯＲｔ１、−ＣＯＯＲｔ１、−ＯＣＯＲｔ１、−ＮＲｔ１Ｒｔ２、−ＮＨＣＯＲｔ１、−ＣＯＮＲｔ１Ｒｔ２、−ＮＨＣＯＮＲｔ１Ｒｔ２、−ＮＨＣＯＯＲｔ１、−ＳＲｔ１、−ＳＯ２Ｒｔ１、−ＳＯ２ＯＲｔ１、−ＮＨＳＯ２Ｒｔ１または−ＳＯ２ＮＲｔ１Ｒｔ２が挙げられる。Ｒｔ１およびＲｔ２は、それぞれ独立に、水素原子、アルキル基、アルケニル基、アルキニル基、アリール基またはヘテロアリール基を表す。Ｒｔ１とＲｔ２が結合して環を形成してもよく、Ｒｔ１および／またはＲｔ２とＡとが結合して環を形成してもよく、Ｒｔ１および／またはＲｔ２とＢとが結合して環を形成してもよい。なお、−ＣＯＯＲｔ１のＲｔ１が水素の場合は、水素原子が解離してもよく、塩の状態であってもよい。また、−ＳＯ２ＯＲｔ１のＲｔ１が水素原子の場合は、水素原子が解離してもよく、塩の状態であってもよい。
【００１７】
ハロゲン原子としては、フッ素原子、塩素原子、臭素原子、ヨウ素原子が挙げられる。
アルキル基の炭素数は、１〜２０が好ましく、１〜１５がより好ましく、１〜８が更に好ましい。アルキル基は、直鎖、分岐、環状のいずれでもよく、直鎖または分岐が好ましい。
アルケニル基の炭素数は、２〜２０が好ましく、２〜１２がより好ましく、２〜８が特に好ましい。アルケニル基は直鎖、分岐、環状のいずれでもよく、直鎖または分岐が好ましい。
アルキニル基の炭素数は、２〜４０が好ましく、２〜３０がより好ましく、２〜２５が特に好ましい。アルキニル基は直鎖、分岐、環状のいずれでもよく、直鎖または分岐が好ましい。
アリール基の炭素数は、６〜３０が好ましく、６〜２０がより好ましく、６〜１２が更に好ましい。
ヘテロアリール基は、単環または縮合環が好ましく、単環または縮合数が２〜８の縮合環がより好ましく、単環または縮合数が２〜４の縮合環がさらに好ましい。ヘテロアリール基の環を構成するヘテロ原子の数は１〜３が好ましい。ヘテロアリール基の環を構成するヘテロ原子は、窒素原子、酸素原子または硫黄原子が好ましい。ヘテロアリール基は、５員環または６員環が好ましい。ヘテロアリール基の環を構成する炭素原子の数は３〜３０が好ましく、３〜１８がより好ましく、３〜１２がさらに好ましい。
アルキル基、アルケニル基、アルキニル基、アリール基およびヘテロアリール基は、置換基を有していてもよく、無置換であってもよい。置換基としては、上述したＲａおよびＲｂで説明した置換基が挙げられる。
【００１８】
式（１）において、ＲａとＡとが結合して環を形成してもよく、ＲｂとＢとが結合して環を形成してもよく、ｍ１が２以上の場合、ｍ１個のＲａのうち２個のＲａ同士が結合して環を形成してもよく、ｍ２が２以上の場合、ｍ２個のＲｂのうち２個のＲｂ同士が結合して環を形成してもよい。上記の環を形成する場合の連結基としては、−ＣＯ−、−Ｏ−、−ＮＨ−、炭素数１〜１０のアルキレン基およびそれらの組み合わせからなる群より選ばれる２価の連結基が好ましい。連結基としてのアルキレン基は無置換であってもよく、上述した置換基を有していてもよい。
【００１９】
式（１）において、ｍ１は０〜ｍＡの整数を表し、ｍＡは、ＲａがＡに置換可能な最大の整数を表し、ｍ２は０〜ｍＢの整数を表し、ｍＢは、ＲｂがＢに置換可能な最大の整数を表す。例えば、Ａがベンゼン環の場合、ｍＡは４となる。また、Ａがナフタレン環の場合、ｍＡは６となる。ｍ１およびｍ２は、それぞれ独立に０〜４の整数が好ましく、０〜３の整数がより好ましく、１〜３の整数が更に好ましく、１または２が特に好ましい。
【００２０】
本発明において、ＲａおよびＲｂは、それぞれ独立に−ＮＲｔ１Ｒｔ２であることが好ましい。
Ｒｔ１およびＲｔ２は、それぞれ独立して、アルキル基、アリール基またはヘテロアリール基であることが好ましく、耐光性の観点からアリール基であることにより好ましい。
また、耐光性の観点からＲｔ１とＲｔ２が結合して環を形成している態様であることも好ましい。Ｒｔ１とＲｔ２が結合して形成される環としては、５員環または６員環であることが好ましい。Ｒｔ１とＲｔ２とが結合して環を形成する場合の連結基としては、−ＣＯ−、−Ｏ−、−ＮＨ−、炭素数１〜１０のアルキレン基およびそれらの組み合わせからなる群より選ばれる２価の連結基が好ましく、炭素数１〜１０のアルキレン基がより好ましい。連結基としてのアルキレン基は無置換であってもよく、上述した置換基を有していてもよい。
また、耐光性の観点から、Ｒｔ１および／またはＲｔ２とＡ（またはＢ）とが結合して環を形成していることが好ましい。上記の形成される環としては、５員環または６員環であることが好ましい。Ｒｔ１および／またはＲｔ２とＡ（またはＢ）とが結合して環を形成する場合の連結基としては、−ＣＯ−、−Ｏ−、−ＮＨ−、炭素数１〜１０のアルキレン基およびそれらの組み合わせからなる群より選ばれる２価の連結基が好ましく、炭素数１〜１０のアルキレン基がより好ましい。連結基としてのアルキレン基は無置換であってもよく、上述した置換基を有していてもよい。
【００２１】
式（１）において、Ｙ１およびＹ２は、それぞれ独立に、アルキル基、アリール基、式（Ｙ−１）で表される基または式（Ｙ−２）で表される基を表し、Ｙ１およびＹ２の少なくとも一方は、式（Ｙ−１）で表される基または式（Ｙ−２）で表される基である。Ｙ１およびＹ２の両方は、それぞれ独立して式（Ｙ−１）で表される基であるか、または、式（Ｙ−２）で表される基であることが好ましい。また、Ｙ１およびＹ２の両方が式（Ｙ−１）で表される基であるか、あるいは、式（Ｙ−２）で表される基である場合、Ｙ１およびＹ２は同一の構造の基であってもよく、異なる構造の基であってもよい。同一構造の基の場合は、合成工程数が短く済むので製造しやすい。異なる構造の基の場合は、樹脂組成物の保存安定性が良化し、塗布面の荒れが生じにくいという効果が得られる。
また、Ｙ１およびＹ２の一方が式（Ｙ−１）で表される基で、他方が式（Ｙ−２）で表される基であることも好ましい。この態様によれば、さらに密着性と耐光性が良化するという効果が得られる。
【００２２】
Ｙ１およびＹ２におけるアルキル基の炭素数は、１〜２０が好ましく、１〜１５がより好ましく、１〜８が更に好ましい。アルキル基は、直鎖、分岐、環状のいずれでもよい。アリール基の炭素数は、６〜３０が好ましく、６〜２０がより好ましく、６〜１２が更に好ましい。また、アルキル基およびアリール基は無置換であってもよく置換基を有していてもよい。置換基としては上述した置換基が挙げられる。
【００２３】
次に式（Ｙ−１）について説明する。
−Ｘ１−Ｌ１−Ｚ１−Ｒ１      ・・・式（Ｙ−１）
【００２４】
式（Ｙ−１）において、Ｘ１は、−ＣＯ−、−ＣＳ−、−ＳＯ２−、−ＣＯＮＨ−、−ＣＳＮＨ−または−ＣＯＯ−を表す。Ｘ１は、耐光性の観点から−ＣＯ−、−ＣＳ−、−ＳＯ２−、−ＣＯＮＨ−、−ＣＳＮＨ−が好ましく、−ＣＯ−、−ＣＯＮＨ−がより好ましい。
【００２５】
式（Ｙ−１）においてＬ１は、アルキレン基またはアリーレン基を表し、溶解性の観点からアルキレン基であることが好ましい。アルキレン基の炭素数は、１〜２０が好ましく、１〜１５がより好ましく、１〜８が更に好ましい。アルキレン基は、直鎖、分岐、環状のいずれでもよい。アリーレン基の炭素数は、６〜３０が好ましく、６〜２０がより好ましく、６〜１２が更に好ましい。また、アルキレン基およびアリーレン基は無置換であってもよく置換基を有していてもよい。置換基としては上述した置換基が挙げられる。
【００２６】
式（Ｙ−１）において、Ｚ１は、−ＣＯＮＲＺ１−、−ＣＳＮＲＺ１−、−ＯＣＯＮＲＺ１−、−ＮＲＺ１ＣＯＮＲＺ２−、−ＮＲＺ１ＣＳＮＲＺ２−、−ＯＣＯＯ−または−ＮＲＺ１ＳＯ２−を表し、ＲＺ１およびＲＺ２は、それぞれ独立に水素原子、アルキル基またはアリール基を表す。
支持体と相互作用し易く、より優れた密着性が得られやすいという理由から、Ｚ１は、−ＣＯＮＲＺ１−、−ＣＳＮＲＺ１−、−ＯＣＯＮＲＺ１−、−ＮＲＺ１ＣＯＮＲＺ２−、−ＮＲＺ１ＣＳＮＲＺ２−、−ＮＲＺ１ＳＯ２−であることが好ましく、−ＣＯＮＲＺ１−、−ＮＲＺ１ＣＯＮＲＺ２−、−ＮＲＺ１ＣＳＮＲＺ２−、−ＮＲＺ１ＳＯ２−がより好ましい。
また、スクアリリウム化合物（１）同士が相互作用し易く、より優れた耐光性が得られやすいという理由から、Ｚ１は、−ＣＯＮＲＺ１−、−ＣＳＮＲＺ１−、−ＮＲＺ１ＣＯＮＲＺ２−、−ＮＲＺ１ＣＳＮＲＺ２−、−ＮＲＺ１ＳＯ２−であることが好ましく、−ＣＯＮＲＺ１、−ＮＲＺ１ＣＯＮＲＺ２−がより好ましい。
また、耐光性および密着性の観点から、ＲＺ１およびＲＺ２は、それぞれ独立に水素原子またはアルキル基であることが好ましく、水素原子であることがより好ましい。
ＲＺ１およびＲＺ２が表すアルキル基の炭素数は、１〜２０が好ましく、１〜１５がより好ましく、１〜８が更に好ましい。アルキル基は、直鎖、分岐、環状のいずれでもよい。また、アルキル基は無置換であってもよく置換基を有していてもよい。置換基としては上述した置換基が挙げられる。ＲＺ１およびＲＺ２が表すアリール基の炭素数は、６〜３０が好ましく、６〜２０がより好ましく、６〜１２が更に好ましい。また、アリール基は無置換であってもよく置換基を有していてもよい。置換基としては上述した置換基が挙げられる。
【００２７】
式（Ｙ−１）において、Ｒ１は、アルキル基またはアリール基を表す。溶解性の観点からアルキル基であることが好ましい。アルキル基の炭素数は、１〜２０が好ましく、１〜１５がより好ましく、１〜８が更に好ましい。アルキル基は、直鎖、分岐、環状のいずれでもよい。アリール基の炭素数は、６〜３０が好ましく、６〜２０がより好ましく、６〜１２が更に好ましい。また、アルキル基およびアリール基は無置換であってもよく置換基を有していてもよい。置換基としては上述した置換基が挙げられる。
【００２８】
次に式（Ｙ−２）について説明する。
−Ｘ１１−Ｌ１１−Ｘ１２−Ｌ１２−Ｚ１１      ・・・式（Ｙ−２）
【００２９】
式（Ｙ−２）において、Ｘ１１は、−ＣＯ−、−ＣＳ−、−ＳＯ２−、−ＣＯＮＨ−、−ＣＳＮＨ−または−ＣＯＯ−を表す。スクアリリウム化合物（１）同士が相互作用し易く、より優れた耐光性が得られやすいという理由から、Ｘ１１は−ＣＯ−、−ＣＳ−、−ＳＯ２−、−ＣＯＮＨ−、−ＣＳＮＨ−が好ましく、−ＣＯ−、−ＣＯＮＨ−がより好ましい。
【００３０】
式（Ｙ−２）において、Ｌ１１は、単結合、アルキレン基またはアリーレン基を表し、単結合またはアルキレン基であることが好ましい。アルキレン基の炭素数は、１〜２０が好ましく、１〜１５がより好ましく、１〜８が更に好ましい。アルキレン基は、直鎖、分岐、環状のいずれでもよい。アリーレン基の炭素数は、６〜３０が好ましく、６〜２０がより好ましく、６〜１２が更に好ましい。また、アルキレン基およびアリーレン基は無置換であってもよく置換基を有していてもよい。置換基としては上述した置換基が挙げられる。ただし、式（Ｙ−２）のＺ１１が（Ｚ−１）で表される基または（Ｚ−４）で表される基の場合、Ｌ１１は、アルキレン基またはアリーレン基を表す。
【００３１】
式（Ｙ−２）において、Ｘ１２は、単結合、−ＣＯＮＲＸ１−、−ＣＳＮＲＸ１−、−ＯＣＯＮＲＸ１−、−ＮＲＸ１ＣＯＮＲＸ２−、−ＮＲＸ１ＣＳＮＲＸ２−、−ＯＣＯＯ−、−Ｏ−、−ＣＯ−、−ＣＯＯ−、−ＳＯ２−または−ＳＯ−を表し、ＲＸ１およびＲＸ２は、それぞれ独立に水素原子、アルキル基またはアリール基を表す。
ＲＸ１およびＲＸ２が表すアルキル基の炭素数は、１〜２０が好ましく、１〜１５がより好ましく、１〜８が更に好ましい。アルキル基は、直鎖、分岐、環状のいずれでもよい。また、アルキル基は無置換であってもよく置換基を有していてもよい。置換基としては上述した置換基が挙げられる。ＲＸ１およびＲＸ２が表すアリール基の炭素数は、６〜３０が好ましく、６〜２０がより好ましく、６〜１２が更に好ましい。また、アリール基は無置換であってもよく置換基を有していてもよい。置換基としては上述した置換基が挙げられる。
式（Ｙ−２）において、Ｘ１２は、単結合、−ＣＯＮＲＸ１−、−ＯＣＯＮＲＸ１−、−Ｏ−、−ＣＯＯ−であることが好ましく、単結合、−Ｏ−、であることがより好ましい。
【００３２】
式（Ｙ−２）において、Ｌ１２は、単結合、アルキレン基またはアリーレン基を表し、単結合またはアルキレン基であることが好ましい。アルキレン基の炭素数は、１〜２０が好ましく、１〜１５がより好ましく、１〜８が更に好ましい。アルキレン基は、直鎖、分岐、環状のいずれでもよい。アリーレン基の炭素数は、６〜３０が好ましく、６〜２０がより好ましく、６〜１２が更に好ましい。また、アルキレン基およびアリーレン基は無置換であってもよく置換基を有していてもよい。置換基としては上述した置換基が挙げられる。
【００３３】
式（Ｙ−２）において、Ｚ１１は、式（Ｚ−１）〜（Ｚ−６）のいずれかで表される基を表す。
より優れた耐光性が得られやすいという理由から、Ｚ１１は、式（Ｚ−１）で表される基、式（Ｚ−２）で表される基、式（Ｚ−３）で表される基、および式（Ｚ−５）で表される基が好ましく、式（Ｚ−１）で表される基、式（Ｚ−２）で表される基、および式（Ｚ−３）で表される基がより好ましく、式（Ｚ−１）で表される基、および式（Ｚ−２）で表される基が更に好ましい。
より優れた密着性が得られやすいという理由から、Ｚ１１は、式（Ｚ−１）で表される基、式（Ｚ−２）で表される基、式（Ｚ−３）で表される基、式（Ｚ−４）で表される基および式（Ｚ−６）で表される基が好ましく、式（Ｚ−１）で表される基、式（Ｚ−２）で表される基、および式（Ｚ−３）で表される基がより好ましく、式（Ｚ−１）で表される基、および式（Ｚ−３）で表される基が更に好ましい。
【化７】
2019044505.tif 000009
【００３４】
式（Ｚ−１）〜式（Ｚ−６）において、波線は、式（Ｙ−２）における結合位置を表す。
【００３５】
式（Ｚ−１）において、Ｒｚ１１は、アルキル基またはアリール基を表し、アルキル基が好ましい。アルキル基の炭素数は、１〜２０が好ましく、１〜１５がより好ましく、１〜８が更に好ましい。アルキル基は、直鎖、分岐、環状のいずれでもよい。また、アルキル基は無置換であってもよく置換基を有していてもよい。置換基としては上述した置換基が挙げられる。アリール基の炭素数は、６〜３０が好ましく、６〜２０がより好ましく、６〜１２が更に好ましい。また、アリール基は無置換であってもよく置換基を有していてもよい。置換基としては上述した置換基が挙げられる。
【００３６】
式（Ｚ−２）において、Ｒｚ１２は、水素原子、−ＣＯＲ１００、または−ＣＯＯＲ１００を表し、Ｒ１００は、水素原子、アルキル基またはアリール基を表し、Ｒｚ１２ａは、アルキル基を表し、ｍｚは０〜４の整数を表す。耐光性および密着性の観点からＲｚ１２は水素原子であることが好ましい。Ｒｚ１２ａが複数存在する場合は、Ｒｚ１２ａは同一でも異なっていてもよい。
Ｒ１００が表すアルキル基およびアリール基については、Ｒｚ１１で説明した範囲と同様である。
ｍｚは０〜４の整数を表し、０〜２の整数が好ましく、１または２がより好ましい。
Ｒｚ１２ａが表すアルキル基の炭素数は、１〜１０が好ましく、１〜５がより好ましい。アルキル基は、直鎖、分岐、環状のいずれでもよく、直鎖または分岐が好ましく、分岐がより好ましい。
【００３７】
式（Ｚ−３）において、Ｒｚ１３〜Ｒｚ１６は、それぞれ独立にアルキル基を表し、Ｒｚ１７は、水素原子、アルキル基または酸素ラジカル（−Ｏ・）を表す。Ｒｚ１３〜Ｒｚ１７が表すアルキル基の炭素数は、１〜１０が好ましく、１〜５がより好ましい。アルキル基は、直鎖、分岐、環状のいずれでもよく、直鎖または分岐が好ましい。
【００３８】
式（Ｚ−４）において、Ｒｚ１８およびＲｚ１９は、それぞれ独立にアルキル基またはアリール基を表し、それぞれ独立してアリール基を表すことが好ましい。Ｒｚ１８およびＲｚ１９が表すアルキル基およびアリール基については、Ｒｚ１１で説明した範囲と同様である。
【００３９】
式（Ｚ−６）において、Ｗ１は単結合または−ＣＯ−を表し、Ｒｚ２０は、水素原子、アルキル基、アリール基または−ＣＯＲ１０１を表し、Ｒ１０１は、アルキル基またはアリール基を表す。Ｗ１は、−ＣＯ−が好ましい。Ｒｚ２０は、水素原子、アルキル基または−ＣＯＲ１０１であることが好ましく、水素原子であることがより好ましい。Ｒ１０１が表すアルキル基およびアリール基については、Ｒｚ１１で説明した範囲と同様である。
【００４０】
なお、式（１）においてカチオンは、以下のように非局在化して存在している。
【化８】
2019044505.tif 000010
【００４１】
スクアリリウム化合物（１）は、下記式（２−１）または式（２−２）で表される構造を有することが好ましく、下記式（２−１）で表される構造を有することがより好ましい。
【化９】
2019044505.tif 000011
式中、波線は式（１）におけるスクアリン酸部位との結合位置を表し、
Ｙ３は、上記式（Ｙ−１）で表される基または式（Ｙ−２）で表される基を表し、
Ｒｓ１は、置換基を表し、
ｎ１は０〜３の整数を表し、ｎ２は０〜５の整数を表し、
Ｒｓ１１およびＲｓ１２は、それぞれ独立にアルキル基、アリール基またはヘテロアリール基を表し、
Ｒｓ１１とＲｓ１２、Ｒｓ１１とＲｓ１、Ｒｓ１２とＲｓ１は、互いに結合して環を形成してもよい。
【００４２】
Ｙ３が表す式（Ｙ−１）で表される基および式（Ｙ−２）で表される基の好ましい範囲については上述した範囲と同様である。
Ｒｓ１が表す置換基としては、上述した置換基が挙げられる。
Ｒｓ１１およびＲｓ１２は、それぞれ独立にアルキル基、アリール基またはヘテロアリール基を表し、アルキル基またはアリール基であることが好ましく、アリール基であることがより好ましい。アルキル基の炭素数は、１〜２０が好ましく、１〜１５がより好ましく、１〜８が更に好ましい。アルキル基は、直鎖、分岐、環状のいずれでもよい。また、アルキル基は無置換であってもよく置換基を有していてもよい。置換基としては上述した置換基が挙げられる。アリール基の炭素数は、６〜３０が好ましく、６〜２０がより好ましく、６〜１２が更に好ましい。また、アリール基は無置換であってもよく置換基を有していてもよい。置換基としては上述した置換基が挙げられる。ヘテロアリール基は、単環または縮合環が好ましく、単環または縮合数が２〜８の縮合環がより好ましく、単環または縮合数が２〜４の縮合環がさらに好ましい。ヘテロアリール基の環を構成するヘテロ原子の数は１〜３が好ましい。ヘテロアリール基の環を構成するヘテロ原子は、窒素原子、酸素原子または硫黄原子が好ましい。ヘテロアリール基は、５員環または６員環が好ましい。ヘテロアリール基の環を構成する炭素原子の数は３〜３０が好ましく、３〜１８がより好ましく、３〜１２がさらに好ましい。また、ヘテロアリール基は無置換であってもよく置換基を有していてもよい。置換基としては上述した置換基が挙げられる。
ｎ１は０〜３の整数を表し、ｎ２は０〜５の整数を表す。ｎ１は０〜２の整数が好ましい。ｎ２は０〜４の整数が好ましく、０〜３の整数がより好ましく。０〜２の整数が更に好ましい。
【００４３】
上記式において、Ｒｓ１１とＲｓ１２、Ｒｓ１１とＲｓ１、Ｒｓ１２とＲｓ１は、互いに結合して環を形成してもよい。これらの基同士が結合して形成される環は、５員環または６員環であることが好ましい。これらの基同士が結合して環を形成する場合の連結基としては、−ＣＯ−、−Ｏ−、−ＮＨ−、炭素数１〜１０のアルキレン基およびそれらの組み合わせからなる群より選ばれる２価の連結基が好ましく、炭素数１〜１０のアルキレン基がより好ましい。連結基としてのアルキレン基は無置換であってもよく、上述した置換基を有していてもよい。
【００４４】
なお、式（１）におけるスクアリン酸部位との結合位置とは、式（１）における以下の構造との結合位置を意味する。波線は、式（２−１）または式（２−２）で表される構造との結合位置を表す。
【化１０】
2019044505.tif 000012
【００４５】
スクアリリウム化合物（１）は、下記式（２−１ａ）、式（２−１ｂ）、式（２−１ｃ）または式（２−１ｄ）で表される構造を有することが好ましく、式（２−１ａ）、式（２−１ｃ）または式（２−１ｄ）で表される構造を有することがより好ましく、より優れた近赤外線遮蔽性が得られやすいという理由から、式（２−１ｃ）または式（２−１ｄ）で表される構造を有することが更に好ましい。
【化１１】
2019044505.tif 000013
式中、波線は式（１）におけるスクアリン酸部位との結合位置を表し、
Ｙ３は、式（Ｙ−１）で表される基また記式（Ｙ−２）で表される基を表し、
Ｒｓ２〜Ｒｓ４は、それぞれ独立に水素原子または置換基を表し、
Ｒｓ１３およびＲｓ１４は、それぞれ独立にアルキル基、アリール基またはヘテロアリール基を表し、
Ａ１〜Ａ４は、それぞれ独立に窒素原子を含む環を表す。
【００４６】
Ｒｓ２〜Ｒｓ４は、それぞれ独立に水素原子または置換基を表す。置換基としては、上述した置換基が挙げられる。
Ｒｓ１３およびＲｓ１４は、それぞれ独立にアルキル基、アリール基またはヘテロアリール基を表す。Ｒｓ１３およびＲｓ１４が表すアルキル基、アリール基およびヘテロアリール基の詳細については、Ｒｓ１１およびＲｓ１２にて説明した範囲と同様である。
【００４７】
式（２−１ａ）において、耐光性の観点からＲｓ１３およびＲｓ１４はそれぞれ独立にアリール基であることが好ましい。
【００４８】
式（２−１ｂ）において、Ａ１は、窒素原子を含む環を表す。Ａ１が表す環は、５員環または６員環であることが好ましい。式（２−１ｂ）で表される構造の具体例としては、式（２−１ｂ１）で表される構造、式（２−１ｂ２）で表される構造が挙げられる。
【化１２】
2019044505.tif 000014
【００４９】
式中、波線は式（１）におけるスクアリン酸部位との結合位置を表し、Ｙ３は、式（Ｙ−１）で表される基または式（Ｙ−２）で表される基を表し、Ｒｓ２〜Ｒｓ４は、それぞれ独立に水素原子または置換基を表し、Ｒｓ１００は、それぞれ独立に水素原子または置換基を表し、ｍｂ１は０〜２の整数を表し、ｍｂ２は０〜３の整数を表す。ｍｂ１またはｍｂ２が２以上の場合は２個のＲｓ１００同士が結合して環を形成してもよい。Ｒｓ１００が表す置換基としては、上述した置換基が挙げられる。
【００５０】
式（２−１ｃ）において、Ａ２は、窒素原子を含む環を表す。Ａ２が表す環は、５員環または６員環であることが好ましい。Ａ２が表す環としては、式（２−１ｃ１）で表される構造、式（２−１ｃ２）で表される構造が挙げられる。
【化１３】
2019044505.tif 000015
【００５１】
式中、波線は式（１）におけるスクアリン酸部位との結合位置を表し、Ｙ３は、式（Ｙ−１）で表される基または式（Ｙ−２）で表される基を表し、Ｒｓ３、Ｒｓ４は、それぞれ独立に水素原子または置換基を表し、Ｒｓ１０１は、それぞれ独立に水素原子または置換基を表し、ｍｃ１は０〜２の整数を表し、ｍｃ２は０〜３の整数を表す。ｍｃ１またはｍｃ２が２以上の場合は２個のＲｓ１０１同士が結合して環を形成してもよい。Ｒｓ１０１が表す置換基としては、上述した置換基が挙げられる。
【００５２】
式（２−１ｄ）において、Ａ３およびＡ４は、それぞれ独立に窒素原子を含む環を表す。Ａ３およびＡ４が表す環は、５員環または６員環であることが好ましい。式（２−１ｄ）で表される構造の具体例としては、式（２−１ｄ１）で表される構造、式（２−１ｄ２）で表される構造が挙げられる。
【化１４】
2019044505.tif 000016
【００５３】
式中、波線は式（１）におけるスクアリン酸部位との結合位置を表し、Ｙ３は、式（Ｙ−１）で表される基または式（Ｙ−２）で表される基を表し、Ｒｓ４は、水素原子または置換基を表し、Ｒｓ１０２は、それぞれ独立に水素原子または置換基を表し、ｍｄ１は０〜４の整数を表し、ｍｄ２は０〜６の整数を表す。ｍｄ１またはｍｄ２が２以上の場合は２個のＲｓ１０２同士が結合して環を形成してもよい。Ｒｓ１０２が表す置換基としては、上述した置換基が挙げられる。
【００５４】
なお、上述したように、式（１）においてカチオンは、非局在化している。したがって、式（２−１ａ）、式（２−１ｂ）、式（２−１ｃ）、式（２−１ｄ）は、それぞれ、カチオンが非局在化して下記式（２−１ａ−１）、式（２−１ａ−２）、式（２−１ｂ−１）、式（２−１ｂ−２）、式（２−１ｃ−１）、式（２−１ｃ−２）、式（２−１ｄ−１）、式（２−１ｄ−２）の構造をとることがあるが、これらは式（２−１ａ）、式（２−１ｂ）、式（２−１ｃ）、式（２−１ｄ）と同義である。
【化１５】
2019044505.tif 000017
【００５５】
スクアリリウム化合物（１）は、下記式（１ａ）で表される化合物であることが好ましい。
【化１６】
2019044505.tif 000018
【００５６】
式（１ａ）において、Ｙ４およびＹ５は、それぞれ独立に、アルキル基、アリール基、式（Ｙ−１）で表される基または式（Ｙ−２）で表される基を表し、Ｙ４およびＹ５の少なくとも一方は、式（Ｙ−１）で表される基または式（Ｙ−２）で表される基である。Ｙ４およびＹ５の両方は、それぞれ独立して式（Ｙ−１）で表される基であるか、または、式（Ｙ−２）で表される基であることが好ましい。また、Ｙ４およびＹ５の両方が式（Ｙ−１）で表される基であるか、あるいは、式（Ｙ−２）で表される基である場合、Ｙ１およびＹ２は同一の構造の基であってもよく、異なる構造の基であってもよい。Ｙ４およびＹ５が表すアルキル基、アリール基、式（Ｙ−１）で表される基および式（Ｙ−２）で表される基については、式（１）のＹ１およびＹ２で説明した範囲と同様であり、好ましい範囲も同様である。
【００５７】
式（１ａ）において、Ｒｓ５およびＲｓ６はそれぞれ独立に置換基を表す。Ｒｓ５およびＲｓ６が表す置換基は、式（１）のＲａおよびＲｂで説明した置換基と同様である。
【００５８】
式（１ａ）において、ｎ１ａおよびｎ１ｂはそれぞれ独立に０〜３の整数を表し、０〜２の整数を表すことが好ましい。
【００５９】
式（１ａ）において、Ｒｓ２１〜Ｒｓ２４は、それぞれ独立にアルキル基、アリール基またはヘテロアリール基を表す。Ｒｓ２１〜Ｒｓ２４が表すアルキル基、アリール基およびヘテロアリール基は、式（２−１）、式（２−２）のＲｓ１１およびＲｓ１２で説明した範囲と同様である。
【００６０】
式（１ａ）において、Ｒｓ２１とＲｓ２２、Ｒｓ２３とＲｓ２４、Ｒｓ２１とＲｓ５、Ｒｓ２２とＲｓ５、Ｒｓ２３とＲｓ６、Ｒｓ２４とＲｓ６は、互いに結合して環を形成してもよい。上記の環を形成する場合の連結基としては、−ＣＯ−、−Ｏ−、−ＮＨ−、炭素数１〜１０のアルキレン基およびそれらの組み合わせからなる群より選ばれる２価の連結基が好ましい。連結基としてのアルキレン基は無置換であってもよく、上述した置換基を有していてもよい。
【００６１】
式（１ａ）の好ましい態様としては以下の態様１〜４が挙げられ、態様１〜３が好ましく、態様１または２がより好ましい。
（態様１）Ｒｓ２１とＲｓ２２、Ｒｓ２３とＲｓ２４がそれぞれ結合して環を形成している態様。
（態様２）Ｒｓ２１〜Ｒｓ２４がそれぞれ独立にアリール基である態様。
（態様３）ｎ１ａおよびｎ１ｂが１以上であり、かつ、Ｒｓ２１とＲｓ５、Ｒｓ２３とＲｓ６がそれぞれ結合して環を形成している態様。
（態様４）ｎ１ａおよびｎ１ｂが２以上であり、かつ、Ｒｓ２１とＲｓ５、Ｒｓ２２とＲｓ５、Ｒｓ２３とＲｓ６およびＲｓ２４とＲｓ６がそれぞれ結合して環を形成している態様。
【００６２】
スクアリリウム化合物（１）の具体例としては、下記に記載の化合物が挙げられるが、これらに限定されない
【化１７】
2019044505.tif 000019
【化１８】
2019044505.tif 000020
【化１９】
2019044505.tif 000021
【化２０】
2019044505.tif 000022
【化２１】
2019044505.tif 000023
【化２２】
2019044505.tif 000024
【化２３】
2019044505.tif 000025
【化２４】
2019044505.tif 000026
【化２５】
2019044505.tif 000027
【化２６】
2019044505.tif 000028
【化２７】
2019044505.tif 000029
【化２８】
2019044505.tif 000030
【化２９】
2019044505.tif 000031
【化３０】
2019044505.tif 000032
【化３１】
2019044505.tif 000033
【００６３】
本発明の樹脂組成物において、スクアリリウム化合物（１）の含有量は、本発明の樹脂組成物の全固形分に対して０．１〜７０質量％とすることが好ましい。下限は、０．５質量％以上が好ましく、１．０質量％以上がより好ましい。上限は、６０質量％以下が好ましく、５０質量％以下がより好ましい。スクアリリウム化合物（１）の含有量が上記範囲であれば近赤外線遮蔽性、耐光性および密着性に優れた膜を形成し易い。本発明の樹脂組成物が、スクアリリウム化合物（１）を２種以上含む場合、それらの合計量が上記範囲内であることが好ましい。
【００６４】
＜＜樹脂＞＞
本発明の樹脂組成物は樹脂を含む。樹脂としては、繰り返し単位を有する化合物が挙げられる。樹脂の具体例としては、（メタ）アクリル樹脂、エポキシ樹脂、エン・チオール樹脂、ポリカーボネート樹脂、ポリエーテル樹脂、ポリアリレート樹脂、ポリスルホン樹脂、ポリエーテルスルホン樹脂、ポリフェニレン樹脂、ポリアリーレンエーテルホスフィンオキシド樹脂、ポリイミド樹脂、ポリアミドイミド樹脂、ポリオレフィン樹脂、環状オレフィン樹脂、ポリエステル樹脂、スチレン樹脂、シロキサン樹脂、ウレタン樹脂などが挙げられる。これらの樹脂から１種を単独で使用してもよく、２種以上を混合して使用してもよい。環状オレフィン樹脂としては、耐熱性向上の観点からノルボルネン樹脂が好ましく用いることができる。ノルボルネン樹脂の市販品としては、例えば、ＪＳＲ（株）製のＡＲＴＯＮシリーズ（例えば、ＡＲＴＯＮ  Ｆ４５２０）などが挙げられる。ポリイミド樹脂の市販品としては、三菱ガス化学（株）製のネオプリム（登録商標）シリーズ（例えば、Ｃ３４５０）などが挙げられる。エポキシ樹脂としては、例えばフェノール化合物のグリシジルエーテル化物であるエポキシ樹脂、各種ノボラック樹脂のグリシジルエーテル化物であるエポキシ樹脂、脂環式エポキシ樹脂、脂肪族系エポキシ樹脂、複素環式エポキシ樹脂、グリシジルエステル系エポキシ樹脂、グリシジルアミン系エポキシ樹脂、ハロゲン化フェノール類をグリシジル化したエポキシ樹脂、エポキシ基をもつケイ素化合物とそれ以外のケイ素化合物との縮合物、エポキシ基を持つ重合性不飽和化合物とそれ以外の他の重合性不飽和化合物との共重合体等が挙げられる。また、エポキシ樹脂としては、マープルーフＧ−０１５０Ｍ、Ｇ−０１０５ＳＡ、Ｇ−０１３０ＳＰ、Ｇ−０２５０ＳＰ、Ｇ−１００５Ｓ、Ｇ−１００５ＳＡ、Ｇ−１０１０Ｓ、Ｇ−２０５０Ｍ、Ｇ−０１１００、Ｇ−０１７５８（日油（株）製、エポキシ基含有ポリマー）などを用いることもできる。ウレタン樹脂としては、８ＵＨ−１００６、８ＵＨ−１０１２（大成ファインケミカル（株）製）を用いることもできる。また、樹脂は、国際公開ＷＯ２０１６／０８８６４５号公報の実施例に記載された樹脂、特開２０１７−５７２６５号公報に記載された樹脂、特開２０１７−３２６８５号公報に記載された樹脂、特開２０１７−０７５２４８号公報に記載された樹脂、特開２０１７−０６６２４０号公報に記載された樹脂を用いることもでき、これらの内容は本明細書に組み込まれる。また、樹脂として、フルオレン骨格を有する樹脂を好ましく用いることもできる。フルオレン骨格を有する樹脂としては、下記構造の樹脂が挙げられる。以下の構造式中、Ａは、ピロメリット酸二無水物、ベンゾフェノンテトラカルボン酸二無水物、ビフェニルテトラカルボン酸二無水物およびジフェニルエーテルテトラカルボン酸二無水物から選択されるカルボン酸二無水物の残基であり、Ｍはフェニル基またはベンジル基である。フルオレン骨格を有する樹脂については、米国特許出願公開第２０１７／０１０２６１０号公報の記載を参酌でき、この内容は本明細書に組み込まれる。
【化３２】
2019044505.tif 000034
【００６５】
樹脂の重量平均分子量（Ｍｗ）は、２,０００〜２,０００,０００が好ましい。上限は、１,０００,０００以下が好ましく、５００,０００以下がより好ましい。下限は、３,０００以上が好ましく、５,０００以上がより好ましい。また、エポキシ樹脂の場合、エポキシ樹脂の重量平均分子量（Ｍｗ）は、１００以上が好ましく、１００〜２，０００，０００がより好ましい。上限は、１，０００，０００以下が好ましく、５００，０００以下がより好ましい。下限は、２００以上がより好ましい。
【００６６】
本発明で用いる樹脂は、酸基を有していてもよい。酸基としては、例えば、カルボキシル基、リン酸基、スルホ基、フェノール性ヒドロキシ基などが挙げられ、カルボキシル基が好ましい。これら酸基は、１種のみであってもよいし、２種以上であってもよい。酸基を有する樹脂はアルカリ可溶性樹脂として用いることもできる。
【００６７】
酸基を有する樹脂としては、側鎖にカルボキシル基を有するポリマーが好ましい。具体例としては、メタクリル酸共重合体、アクリル酸共重合体、イタコン酸共重合体、クロトン酸共重合体、マレイン酸共重合体、部分エステル化マレイン酸共重合体、ノボラック樹脂などのアルカリ可溶性フェノール樹脂、側鎖にカルボキシル基を有する酸性セルロース誘導体、ヒドロキシ基を有するポリマーに酸無水物を付加させた樹脂が挙げられる。特に、（メタ）アクリル酸と、これと共重合可能な他のモノマーとの共重合体が、アルカリ可溶性樹脂として好適である。（メタ）アクリル酸と共重合可能な他のモノマーとしては、アルキル（メタ）アクリレート、アリール（メタ）アクリレート、ビニル化合物などが挙げられる。アルキル（メタ）アクリレートおよびアリール（メタ）アクリレートとしては、メチル（メタ）アクリレート、エチル（メタ）アクリレート、プロピル（メタ）アクリレート、ブチル（メタ）アクリレート、イソブチル（メタ）アクリレート、ペンチル（メタ）アクリレート、ヘキシル（メタ）アクリレート、オクチル（メタ）アクリレート、フェニル（メタ）アクリレート、ベンジル（メタ）アクリレート、トリル（メタ）アクリレート、ナフチル（メタ）アクリレート、シクロヘキシル（メタ）アクリレート等、ビニル化合物としては、スチレン、α−メチルスチレン、ビニルトルエン、グリシジルメタクリレート、アクリロニトリル、ビニルアセテート、Ｎ−ビニルピロリドン、テトラヒドロフルフリルメタクリレート、ポリスチレンマクロモノマー、ポリメチルメタクリレートマクロモノマー等が挙げられる。また他のモノマーは、特開平１０−３００９２２号公報に記載のＮ位置換マレイミドモノマー、例えば、Ｎ−フェニルマレイミド、Ｎ−シクロヘキシルマレイミド等を用いることもできる。なお、これらの（メタ）アクリル酸と共重合可能な他のモノマーは１種のみであってもよいし、２種以上であってもよい。
【００６８】
酸基を有する樹脂は、ベンジル（メタ）アクリレート／（メタ）アクリル酸共重合体、ベンジル（メタ）アクリレート／（メタ）アクリル酸／２−ヒドロキシエチル（メタ）アクリレート共重合体、ベンジル（メタ）アクリレート／（メタ）アクリル酸／他のモノマーからなる多元共重合体が好ましく用いることができる。また、２−ヒドロキシエチル（メタ）アクリレートを共重合したもの、特開平７−１４０６５４号公報に記載の、２−ヒドロキシプロピル（メタ）アクリレート／ポリスチレンマクロモノマー／ベンジルメタクリレート／メタクリル酸共重合体、２−ヒドロキシ−３−フェノキシプロピルアクリレート／ポリメチルメタクリレートマクロモノマー／ベンジルメタクリレート／メタクリル酸共重合体、２−ヒドロキシエチルメタクリレート／ポリスチレンマクロモノマー／メチルメタクリレート／メタクリル酸共重合体、２−ヒドロキシエチルメタクリレート／ポリスチレンマクロモノマー／ベンジルメタクリレート／メタクリル酸共重合体なども好ましく用いることができる。
【００６９】
酸基を有する樹脂は、下記式（ＥＤ１）で示される化合物および／または下記式（ＥＤ２）で表される化合物（以下、これらの化合物を「エーテルダイマー」と称することもある。）を含むモノマー成分に由来する繰り返し単位を含むポリマーであることも好ましい。
【００７０】
【化３３】
2019044505.tif 000035
【００７１】
式（ＥＤ１）中、Ｒ１およびＲ２は、それぞれ独立して、水素原子または置換基を有していてもよい炭素数１〜２５の炭化水素基を表す。
【化３４】
2019044505.tif 000036
式（ＥＤ２）中、Ｒは、水素原子または炭素数１〜３０の有機基を表す。式（ＥＤ２）の具体例としては、特開２０１０−１６８５３９号公報の記載を参酌できる。
【００７２】
エーテルダイマーの具体例としては、例えば、特開２０１３−２９７６０号公報の段落番号０３１７を参酌することができ、この内容は本明細書に組み込まれる。エーテルダイマーは、１種のみであってもよいし、２種以上であってもよい。
【００７３】
酸基を有する樹脂は、下記式（Ｘ）で示される化合物に由来する繰り返し単位を含んでいてもよい。
【化３５】
2019044505.tif 000037
式（Ｘ）において、Ｒ１は、水素原子またはメチル基を表し、Ｒ２は炭素数２〜１０のアルキレン基を表し、Ｒ３は、水素原子またはベンゼン環を含んでもよい炭素数１〜２０のアルキル基を表す。ｎは１〜１５の整数を表す。
【００７４】
酸基を有する樹脂については、特開２０１２−２０８４９４号公報の段落番号０５５８〜０５７１（対応する米国特許出願公開第２０１２／０２３５０９９号明細書の段落番号０６８５〜０７００）の記載、特開２０１２−１９８４０８号公報の段落番号００７６〜００９９の記載を参酌でき、これらの内容は本明細書に組み込まれる。また、酸基を有する樹脂は市販品を用いることもできる。例えば、アクリベースＦＦ−４２６（藤倉化成（株）製）などが挙げられる。
【００７５】
酸基を有する樹脂の酸価は、３０〜２００ｍｇＫＯＨ／ｇが好ましい。下限は、５０ｍｇＫＯＨ／ｇ以上が好ましく、７０ｍｇＫＯＨ／ｇ以上がより好ましい。上限は、１５０ｍｇＫＯＨ／ｇ以下が好ましく、１２０ｍｇＫＯＨ／ｇ以下がより好ましい。
【００７６】
酸基を有する樹脂としては、例えば下記構造の樹脂などが挙げられる。以下の構造式中、Ｍｅはメチル基を表す。
【化３６】
2019044505.tif 000038
【００７７】
本発明で用いられる樹脂は、架橋性基を有していてもよい。本発明において、架橋性基は、熱、光、またはラジカルの作用により反応して化学結合を形成しうる基を意味する。具体的には、エチレン性不飽和結合を有する基、環状エーテル基、メチロール基、アルコキシシリル基、クロロシリル基などが挙げられる。架橋性基を有する樹脂としては、例えば、架橋性基を有する構成単位を含む樹脂や、上述したエポキシ樹脂などが挙げられる。架橋性基を有する構成単位としては、下記式（Ａ２−１）〜（Ａ２−４）などが挙げられる。
【化３７】
2019044505.tif 000039
【００７８】
Ｒ１は、水素原子またはアルキル基を表す。アルキル基の炭素数は、１〜５が好ましく、１〜３がさらに好ましく、１が特に好ましい。Ｒ１は、水素原子またはメチル基が好ましい。
【００７９】
Ｌ５１は、単結合または２価の連結基を表す。２価の連結基としては、アルキレン基、アリーレン基、−Ｏ−、−Ｓ−、−ＣＯ−、−ＣＯＯ−、−ＯＣＯ−、−ＳＯ２−、−ＮＲ１０−（Ｒ１０は水素原子あるいはアルキル基を表し、水素原子が好ましい）、または、これらの組み合わせからなる基が挙げられ、アルキレン基、アリーレン基およびアルキレン基の少なくとも１つと−Ｏ−との組み合わせからなる基が好ましい。アルキレン基の炭素数は、１〜３０が好ましく、１〜１５がより好ましく、１〜１０がさらに好ましい。アルキレン基は、置換基を有していてもよいが、無置換が好ましい。アルキレン基は、直鎖、分岐、環状のいずれであってもよい。また、環状のアルキレン基は、単環、多環のいずれであってもよい。アリーレン基の炭素数は、６〜１８が好ましく、６〜１４がより好ましく、６〜１０がさらに好ましい。
【００８０】
Ｐ１は、架橋性基を表す。架橋性基としては、エチレン性不飽和結合を有する基、環状エーテル基、メチロール基、アルコキシシリル基、クロロシリル基等が挙げられる。エチレン性不飽和結合を有する基、環状エーテル基、アルコキシシリル基、クロロシリル基が好ましい。エチレン性不飽和結合を有する基としては、ビニル基、（メタ）アリル基、（メタ）アクリロイル基、（メタ）アクリロイルオキシ基などが挙げられる。環状エーテル基としては、エポキシ基（オキシラニル基）、オキセタニル基などが挙げられる。アルコキシシリル基としては、モノアルコキシシリル基、ジアルコキシシリル基、トリアルコキシシリル基が挙げられる。エチレン性不飽和結合を有する基は、（メタ）アクリロイル基、（メタ）アクリロイルオキシ基が好ましい。環状エーテル基は、エポキシ基が好ましい。アルコキシシリル基は、ジアルコキシシリル基、トリアルコキシシリル基が好ましい。また、アルコキシシリル基におけるアルコキシ基の炭素数は、１〜５が好ましく、１〜３がより好ましく、１または２が特に好ましい。クロロシリル基としては、モノクロロシリル基、ジクロロシリル基、トリクロロシリル基が挙げられ、ジクロロシリル基、トリクロロシリル基が好ましく、トリクロロシリル基がより好ましい。
【００８１】
架橋性基を含有する樹脂としては、下記構造の樹脂などが挙げられる。以下の構造式中、Ｍｅはメチル基を表す。また、架橋性基を含有する樹脂の市販品としては、ダイヤナールＮＲシリーズ（三菱レイヨン（株）製）、Ｐｈｏｔｏｍｅｒ６１７３（カルボキシル基含有ポリウレタンアクリレートオリゴマー、Ｄｉａｍｏｎｄ  Ｓｈａｍｒｏｃｋ  Ｃｏ．，Ｌｔｄ．製）、ビスコートＲ−２６４、ＫＳレジスト１０６（いずれも大阪有機化学工業株式会社製）、サイクロマーＰシリーズ（例えば、ＡＣＡ２３０ＡＡ）、プラクセル  ＣＦ２００シリーズ（いずれも（株）ダイセル製）、Ｅｂｅｃｒｙｌ３８００（ダイセルユーシービー（株）製）、アクリキュアーＲＤ−Ｆ８(（株）日本触媒製)などが挙げられる。
【化３８】
2019044505.tif 000040
【００８２】
本発明で用いられる樹脂は、式（Ａ３−１）〜（Ａ３−７）で表される繰り返し単位を有する樹脂であることも好ましい。
【化３９】
2019044505.tif 000041
【００８３】
式中、Ｒ５は水素原子またはアルキル基を表し、Ｌ４〜Ｌ７は各々独立に単結合または２価の連結基を表し、Ｒ１０〜Ｒ１３は各々独立にアルキル基またはアリール基を表す。Ｒ１４およびＲ１５は、各々独立に水素原子または置換基を表す。
【００８４】
Ｒ５が表すアルキル基の炭素数は、１〜５が好ましく、１〜３がさらに好ましく、１が特に好ましい。Ｒ５は、水素原子またはメチル基が好ましい。
【００８５】
Ｌ４〜Ｌ７が表す２価の連結基としては、アルキレン基、アリーレン基、−Ｏ−、−Ｓ−、−ＣＯ−、−ＣＯＯ−、−ＯＣＯ−、−ＳＯ２−、−ＮＲ１０−（Ｒ１０は水素原子あるいはアルキル基を表し、水素原子が好ましい）、または、これらの組み合わせからなる基が挙げられる。アルキレン基の炭素数は、１〜３０が好ましく、１〜１５がより好ましく、１〜１０がさらに好ましい。アルキレン基は、置換基を有していてもよいが、無置換が好ましい。アルキレン基は、直鎖、分岐、環状のいずれであってもよい。また、環状のアルキレン基は、単環、多環のいずれであってもよい。アリーレン基の炭素数は、６〜１８が好ましく、６〜１４がより好ましく、６〜１０がさらに好ましい。
【００８６】
Ｒ１０〜Ｒ１３が表すアルキル基は、直鎖状、分岐状または環状のいずれでもよく、環状が好ましい。アルキル基は置換基を有していてもよく、無置換であってもよい。アルキル基の炭素数は、１〜３０が好ましく、１〜２０がより好ましく、１〜１０がさらに好ましい。Ｒ１０〜Ｒ１３が表すアリール基の炭素数は６〜１８が好ましく、６〜１２がより好ましく、６がさらに好ましい。Ｒ１０は、環状のアルキル基またはアリール基が好ましい。Ｒ１１、Ｒ１２は、直鎖状または分岐状のアルキル基が好ましい。Ｒ１３は、直鎖状のアルキル基、分岐状のアルキル基、または、アリール基が好ましい。
【００８７】
Ｒ１４およびＲ１５が表す置換基は、ハロゲン原子、シアノ基、ニトロ基、アルキル基、アルケニル基、アルキニル基、アリール基、ヘテロアリール基、アルコキシ基、アリーロキシ基、ヘテロアリーロキシ基、アルキルチオ基、アリールチオ基、ヘテロアリールチオ基、−ＮＲａ１Ｒａ２、−ＣＯＲａ３、−ＣＯＯＲａ４、−ＯＣＯＲａ５、−ＮＨＣＯＲａ６、−ＣＯＮＲａ７Ｒａ８、−ＮＨＣＯＮＲａ９Ｒａ１０、−ＮＨＣＯＯＲａ１１、−ＳＯ２Ｒａ１２、−ＳＯ２ＯＲａ１３、−ＮＨＳＯ２Ｒａ１４または−ＳＯ２ＮＲａ１５Ｒａ１６が挙げられる。Ｒａ１〜Ｒａ１６は、各々独立に水素原子、アルキル基、アルケニル基、アルキニル基、アリール基、または、ヘテロアリール基を表す。なかでも、Ｒ１４およびＲ１５の少なくとも一方は、シアノ基または−ＣＯＯＲａ４を表すことが好ましい。Ｒａ４は、水素原子、アルキル基またはアリール基を表すことが好ましい。
【００８８】
式（Ａ３−７）で表される繰り返し単位を有する樹脂の市販品としては、ＡＲＴＯＮ  Ｆ４５２０（ＪＳＲ（株）製）などが挙げられる。また、式（Ａ３−７）で表される繰り返し単位を有する樹脂の詳細については、特開２０１１−１０００８４号公報の段落番号００５３〜００７５、０１２７〜０１３０の記載を参酌でき、この内容は本明細書に組み込まれる。
【００８９】
本発明の樹脂組成物は、分散剤としての樹脂を含むこともできる。特に、本発明の樹脂組成物が顔料を含む場合、分散剤としての樹脂を含むことが好ましい。分散剤は、酸性分散剤（酸性樹脂）、塩基性分散剤（塩基性樹脂）が挙げられる。ここで、酸性分散剤（酸性樹脂）とは、酸基の量が塩基性基の量よりも多い樹脂を表す。酸性分散剤（酸性樹脂）は、酸基の量と塩基性基の量の合計量を１００モル％としたときに、酸基の量が７０モル％以上を占める樹脂が好ましく、実質的に酸基のみからなる樹脂がより好ましい。酸性分散剤（酸性樹脂）が有する酸基は、カルボキシル基が好ましい。酸性分散剤（酸性樹脂）の酸価は、４０〜１０５ｍｇＫＯＨ／ｇが好ましく、５０〜１０５ｍｇＫＯＨ／ｇがより好ましく、６０〜１０５ｍｇＫＯＨ／ｇがさらに好ましい。また、塩基性分散剤（塩基性樹脂）とは、塩基性基の量が酸基の量よりも多い樹脂を表す。塩基性分散剤（塩基性樹脂）は、酸基の量と塩基性基の量の合計量を１００モル％としたときに、塩基性基の量が５０モル％を超える樹脂が好ましい。塩基性分散剤が有する塩基性基は、アミノ基であることが好ましい。
【００９０】
分散剤として用いる樹脂は、グラフト共重合体であることも好ましい。グラフト共重合体は、グラフト鎖によって溶剤との親和性を有するために、顔料の分散性、及び、経時後の分散安定性に優れる。グラフト共重合体の詳細は、特開２０１２−２５５１２８号公報の段落番号００２５〜００９４の記載を参酌でき、この内容は本明細書に組み込まれる。
【００９１】
また、本発明において、樹脂として主鎖及び側鎖の少なくとも一方に窒素原子を含むオリゴイミン系分散剤を用いることも好ましい。オリゴイミン系分散剤としては、ｐＫａ１４以下の官能基を有する部分構造Ｘを有する構造単位と、原子数４０〜１０，０００の側鎖Ｙを含む側鎖とを有し、かつ主鎖及び側鎖の少なくとも一方に塩基性窒素原子を有する樹脂が好ましい。塩基性窒素原子とは、塩基性を呈する窒素原子であれば特に制限はない。オリゴイミン系分散剤については、特開２０１２−２５５１２８号公報の段落番号０１０２〜０１７４の記載を参酌でき、この内容は本明細書に組み込まれる。
【００９２】
分散剤は、市販品としても入手可能であり、そのような具体例としては、Ｄｉｓｐｅｒｂｙｋ−１１１（ＢＹＫＣｈｅｍｉｅ社製）、ソルスパース７６５００（日本ルーブリゾール（株）製）などが挙げられる。また、特開２０１４−１３０３３８号公報の段落番号００４１〜０１３０に記載された顔料分散剤を用いることもでき、この内容は本明細書に組み込まれる。また、上述した酸基を有する樹脂などを分散剤として用いることもできる。
【００９３】
樹脂の含有量は、樹脂組成物の全固形分に対して１〜８０質量％であることが好ましい。下限は、５質量％以上が好ましく、１０質量％以上がより好ましく、１５質量％以上が更に好ましく、２０質量％以上が特に好ましい。上限は、７０質量％以下が好ましく、６０質量％以下がより好ましく、５０質量％以下が更に好ましく、４０質量％以下が特に好ましい。
また、酸基を含有する樹脂の含有量は、樹脂組成物の全固形分に対して、０．１〜５０質量％が好ましい。下限は、０．５質量％以上が好ましく、１質量％以上がより好ましく、２質量％以上が更に好ましく、３質量％以上が特に好ましい。上限は、３０質量％以下がより好ましく、２０質量％以下が更に好ましい。
また、樹脂として分散剤を含有する場合、分散剤の含有量は、樹脂組成物の全固形分に対して、０．１〜４０質量％が好ましい。上限は、２０質量％以下が好ましく、１０質量％以下がさらに好ましい。下限は、０．５質量％以上が好ましく、１質量％以上がさらに好ましい。また、分散剤の含有量は、顔料１００質量部に対して、１〜１００質量部が好ましい。上限は、８０質量部以下が好ましく、７５質量部以下がより好ましい。下限は、２．５質量部以上が好ましく、５質量部以上がより好ましい。
本発明の樹脂組成物は、樹脂を１種類のみ含んでいてもよいし、２種類以上含んでいてもよい。２種類以上含む場合は、それらの合計量が上記範囲となることが好ましい。
【００９４】
＜＜他の近赤外線吸収色素＞＞
本発明の樹脂組成物は、上述したスクアリリウム化合物（１）以外の近赤外線吸収色素（他の近赤外線吸収色素）を含有することができる。他の近赤外線吸収色素としては、ピロロピロール化合物、シアニン化合物、スクアリリウム化合物、フタロシアニン化合物、ナフタロシアニン化合物、クアテリレン化合物、メロシアニン化合物、クロコニウム化合物、オキソノール化合物、ジイモニウム化合物、ジチオール化合物、トリアリールメタン化合物、ピロメテン化合物、アゾメチン化合物、アントラキノン化合物及びジベンゾフラノン化合物から選ばれる少なくとも１種が好ましく、ピロロピロール化合物、シアニン化合物、スクアリリウム化合物、フタロシアニン化合物、ナフタロシアニン化合物およびジイモニウム化合物から選ばれる少なくとも１種がより好ましく、ピロロピロール化合物、シアニン化合物およびスクアリリウム化合物から選ばれる少なくとも１種が更に好ましく、ピロロピロール化合物が特に好ましい。ピロロピロール化合物の具体例としては、下記構造の化合物、特開２００９−２６３６１４号公報の段落番号００１６〜００５８に記載の化合物、特開２０１１−６８７３１号公報の段落番号００３７〜００５２に記載の化合物、国際公開ＷＯ２０１５／１６６８７３号公報の段落番号００１０〜００３３に記載の化合物などが挙げられ、これらの内容は本明細書に組み込まれる。他の近赤外線吸収色素としてのスクアリリウム化合物の具体例としては、下記構造の化合物、特開２０１１−２０８１０１号公報の段落番号００４４〜００４９に記載の化合物、特許第６０６５１６９号公報の段落番号００６０〜００６１に記載の化合物、国際公開ＷＯ２０１６／１８１９８７号公報の段落番号００４０に記載の化合物、特開２０１５−１７６０４６号公報に記載の化合物、国際公開ＷＯ２０１６／１９０１６２号公報の段落番号００７２に記載の化合物、特開２０１６−７４６４９号公報の段落番号０１９６〜０２２８に記載の化合物、特開２０１７−６７９６３号公報の段落番号０１２４に記載の化合物などが挙げられ、これらの内容は本明細書に組み込まれる。シアニン化合物の具体例としては、特開２００９−１０８２６７号公報の段落番号００４４〜００４５に記載の化合物、特開２００２−１９４０４０号公報の段落番号００２６〜００３０に記載の化合物、特開２０１５−１７２００４号公報に記載の化合物、特開２０１５−１７２１０２号公報に記載の化合物、特開２００８−８８４２６号公報に記載の化合物、国際公開ＷＯ２０１６／１９０１６２号公報の段落番号００９０に記載の化合物などが挙げられ、これらの内容は本明細書に組み込まれる。ジイモニウム化合物の具体例としては、例えば、特表２００８−５２８７０６号公報に記載の化合物が挙げられ、この内容は本明細書に組み込まれる。フタロシアニン化合物の具体例としては、例えば、下記構造の化合物、特開２０１２−７７１５３号公報の段落番号００９３に記載の化合物、特開２００６−３４３６３１号公報に記載のオキシチタニウムフタロシアニン、特開２０１３−１９５４８０号公報の段落番号００１３〜００２９に記載の化合物が挙げられ、これらの内容は本明細書に組み込まれる。ナフタロシアニン化合物の具体例としては、例えば、特開２０１２−７７１５３号公報の段落番号００９３に記載の化合物が挙げられ、この内容は本明細書に組み込まれる。また、他の近赤外線吸収色素としては、特開２０１６−１４６６１９号公報に記載された化合物を用いることもでき、この内容は本明細書に組み込まれる。
【化４０】
2019044505.tif 000042
【化４１】
2019044505.tif 000043
【００９５】
本発明の樹脂組成物が、他の近赤外線吸収色素を含有する場合、他の近赤外線吸収色素の含有量は、本発明の樹脂組成物の全固形分に対して０．１〜７０質量％が好ましい。下限は、０．５質量％以上が好ましく、１．０質量％以上がより好ましい。上限は、６０質量％以下が好ましく、５０質量％以下がより好ましい。本発明の樹脂組成物が、他の近赤外線吸収色素を２種以上含む場合、それらの合計量が上記範囲内であることが好ましい。
また、本発明の樹脂組成物は、他の近赤外線吸収色素を実質的に含まない態様とすることもできる。本発明の樹脂組成物が、他の近赤外線吸収色素を実質的に含まないとは、他の近赤外線吸収色素の含有量が樹脂組成物の全固形分に対して０．０５質量％以下であることが好ましく、０．０１質量％以下であることがより好ましく、他の近赤外線吸収色素を含有しないことがさらに好ましい。
【００９６】
＜＜有彩色着色剤＞＞
本発明の樹脂組成物は、有彩色着色剤を含有することができる。本発明において、有彩色着色剤とは、白色着色剤および黒色着色剤以外の着色剤を意味する。有彩色着色剤は、極大吸収波長が４００〜６５０ｎｍの範囲に有する着色剤が好ましい。有彩色着色剤は、顔料であってもよく、染料であってもよい。好ましくは顔料である。
【００９７】
顔料は、有機顔料であることが好ましく、以下のものを挙げることができる。但し本発明は、これらに限定されない。
カラーインデックス（Ｃ．Ｉ．）Ｐｉｇｍｅｎｔ  Ｙｅｌｌｏｗ  １，２，３，４，５，６，１０，１１，１２，１３，１４，１５，１６，１７，１８，２０，２４，３１，３２，３４，３５，３５：１，３６，３６：１，３７，３７：１，４０，４２，４３，５３，５５，６０，６１，６２，６３，６５，７３，７４，７７，８１，８３，８６，９３，９４，９５，９７，９８，１００，１０１，１０４，１０６，１０８，１０９，１１０，１１３，１１４，１１５，１１６，１１７，１１８，１１９，１２０，１２３，１２５，１２６，１２７，１２８，１２９，１３７，１３８，１３９，１４７，１４８，１５０，１５１，１５２，１５３，１５４，１５５，１５６，１６１，１６２，１６４，１６６，１６７，１６８，１６９，１７０，１７１，１７２，１７３，１７４，１７５，１７６，１７７，１７９，１８０，１８１，１８２，１８５，１８７，１８８，１９３，１９４，１９９，２１３，２１４等（以上、黄色顔料）、
Ｃ．Ｉ．Ｐｉｇｍｅｎｔ  Ｏｒａｎｇｅ  ２，５，１３，１６，１７：１，３１，３４，３６，３８，４３，４６，４８，４９，５１，５２，５５，５９，６０，６１，６２，６４，７１，７３等（以上、オレンジ色顔料）、
Ｃ．Ｉ．Ｐｉｇｍｅｎｔ  Ｒｅｄ  １，２，３，４，５，６，７，９，１０，１４，１７，２２，２３，３１，３８，４１，４８：１，４８：２，４８：３，４８：４，４９，４９：１，４９：２，５２：１，５２：２，５３：１，５７：１，６０：１，６３：１，６６，６７，８１：１，８１：２，８１：３，８３，８８，９０，１０５，１１２，１１９，１２２，１２３，１４４，１４６，１４９，１５０，１５５，１６６，１６８，１６
９，１７０，１７１，１７２，１７５，１７６，１７７，１７８，１７９，１８４，１８５，１８７，１８８，１９０，２００，２０２，２０６，２０７，２０８，２０９，２１０，２１６，２２０，２２４，２２６，２４２，２４６，２５４，２５５，２６４，２７０，２７２，２７９等（以上、赤色顔料）、
Ｃ．Ｉ．Ｐｉｇｍｅｎｔ  Ｇｒｅｅｎ  ７，１０，３６，３７，５８，５９等（以上、緑色顔料）、
Ｃ．Ｉ．Ｐｉｇｍｅｎｔ  Ｖｉｏｌｅｔ  １，１９，２３，２７，３２，３７，４２等（以上、紫色顔料）、
Ｃ．Ｉ．Ｐｉｇｍｅｎｔ  Ｂｌｕｅ  １，２，１５，１５：１，１５：２，１５：３，１５：４，１５：６，１６，２２，６０，６４，６６，７９，８０等（以上、青色顔料）、
これら有機顔料は、単独若しくは種々組合せて用いることができる。
【００９８】
染料としては特に制限はなく、公知の染料が使用できる。化学構造としては、ピラゾールアゾ系、アニリノアゾ系、トリアリールメタン系、アントラキノン系、アントラピリドン系、ベンジリデン系、オキソノール系、ピラゾロトリアゾールアゾ系、ピリドンアゾ系、シアニン系、フェノチアジン系、ピロロピラゾールアゾメチン系、キサンテン系、フタロシアニン系、ベンゾピラン系、インジゴ系、ピロメテン系等の染料が使用できる。また、これらの染料の多量体を用いてもよい。また、特開２０１５−０２８１４４号公報、特開２０１５−３４９６６号公報に記載の染料を用いることもできる。
【００９９】
本発明の樹脂組成物が有彩色着色剤を含有する場合、有彩色着色剤の含有量は、本発明の樹脂組成物の全固形分に対して０．１〜７０質量％が好ましい。下限は、０．５質量％以上が好ましく、１．０質量％以上がより好ましい。上限は、６０質量％以下が好ましく、５０質量％以下がより好ましい。
有彩色着色剤の含有量は、スクアリリウム化合物（１）の１００質量部に対し、１０〜１０００質量部が好ましく、５０〜８００質量部がより好ましい。
また、有彩色着色剤とスクアリリウム化合物（１）と上述した他の近赤外線吸収色素との合計量は、本発明の樹脂組成物の全固形分に対して１〜８０質量％が好ましい。下限は、５質量％以上が好ましく、１０質量％以上がより好ましい。上限は、７０質量％以下が好ましく、６０質量％以下がより好ましい。本発明の樹脂組成物が、有彩色着色剤を２種以上含む場合、その合計量が上記範囲内であることが好ましい。
【０１００】
また、本発明の樹脂組成物は、有彩色着色剤を実質的に含有しないことも好ましい。有彩色着色剤を実質的に含有しないとは、有彩色着色剤の含有量が、樹脂組成物の全固形分に対して０．０５質量％以下であることが好ましく、０．０１質量％以下であることがより好ましく、有彩色着色剤を含有しないことがさらに好ましい。
【０１０１】
＜＜赤外線を透過させて可視光を遮光する色材＞＞
本発明の樹脂組成物は、赤外線を透過させて可視光を遮光する色材（以下、可視光を遮光する色材ともいう）を含有することもできる。
本発明において、可視光を遮光する色材は、紫色から赤色の波長領域の光を吸収する色材であることが好ましい。また、本発明において、可視光を遮光する色材は、波長４５０〜６５０ｎｍの波長領域の光を遮光する色材であることが好ましい。また、可視光を遮光する色材は、波長９００〜１３００ｎｍの光を透過する色材であることが好ましい。
本発明において、可視光を遮光する色材は、以下の（Ａ）および（Ｂ）の少なくとも一方の要件を満たすことが好ましい。
（Ａ）：２種類以上の有彩色着色剤を含み、２種以上の有彩色着色剤の組み合わせで黒色を形成している。
（Ｂ）：有機系黒色着色剤を含む。
【０１０２】
有彩色着色剤としては、上述したものが挙げられる。有機系黒色着色剤としては、例えば、ビスベンゾフラノン化合物、アゾメチン化合物、ペリレン化合物、アゾ化合物などが挙げられ、ビスベンゾフラノン化合物、ペリレン化合物が好ましい。ビスベンゾフラノン化合物としては、特表２０１０−５３４７２６号公報、特表２０１２−５１５２３３号公報、特表２０１２−５１５２３４号公報、国際公開ＷＯ２０１４／２０８３４８号公報、特表２０１５−５２５２６０号公報などに記載の化合物が挙げられ、例えば、ＢＡＳＦ社製の「Ｉｒｇａｐｈｏｒ  Ｂｌａｃｋ」として入手可能である。ペリレン化合物としては、Ｃ．Ｉ．Ｐｉｇｍｅｎｔ  Ｂｌａｃｋ  ３１、３２などが挙げられる。アゾメチン化合物としては、特開平１−１７０６０１号公報、特開平２−３４６６４号公報などに記載の化合物が挙げられ、例えば、大日精化社製の「クロモファインブラックＡ１１０３」として入手できる。
【０１０３】
２種以上の有彩色着色剤の組み合わせで黒色を形成する場合の、有彩色着色剤の組み合わせとしては、例えば以下が挙げられる。
（１）黄色着色剤、青色着色剤、紫色着色剤および赤色着色剤を含有する態様。
（２）黄色着色剤、青色着色剤および赤色着色剤を含有する態様。
（３）黄色着色剤、紫色着色剤および赤色着色剤を含有する態様。
（４）黄色着色剤および紫色着色剤を含有する態様。
（５）緑色着色剤、青色着色剤、紫色着色剤および赤色着色剤を含有する態様。
（６）紫色着色剤およびオレンジ色着色剤を含有する態様。
（７）緑色着色剤、紫色着色剤および赤色着色剤を含有する態様。
（８）緑色着色剤および赤色着色剤を含有する態様。
【０１０４】
本発明の樹脂組成物が、可視光を遮光する色材を含有する場合、可視光を遮光する色材の含有量は、樹脂組成物の全固形分に対して６０質量％以下が好ましく、５０質量％以下がより好ましく、３０質量％以下がさらに好ましく、２０質量％以下がより一層好ましく、１５質量％以下が特に好ましい。下限は、例えば、０．１質量％以上とすることができ、０．５質量％以上とすることもできる。
また、本発明の樹脂組成物は、可視光を遮光する色材を実質的に含有しないことも好ましい。可視光を遮光する色材を実質的に含有しないとは、可視光を遮光する色材の含有量が、樹脂組成物の全固形分に対して０．０５質量％以下であることが好ましく、０．０１質量％以下であることがより好ましく、可視光を遮光する色材を含有しないことがさらに好ましい。
【０１０５】
＜＜顔料誘導体＞＞
本発明の樹脂組成物は、顔料誘導体を含有することができる。顔料誘導体としては、顔料の一部分を、酸性基、塩基性基で置換した構造を有する化合物が挙げられる。顔料誘導体は、分散性及び分散安定性の観点から、酸性基又は塩基性基を有する顔料誘導体を含有することが好ましい。
【０１０６】
＜＜架橋性化合物＞＞
本発明の樹脂組成物は、架橋性基を有する化合物（架橋性化合物）を含有することができる。架橋性化合物としては、ラジカル、酸、熱により架橋可能な公知の化合物を用いることができる。例えば、エチレン性不飽和結合を有する基を有する化合物、環状エーテル基を有する化合物、メチロール基を有する化合物、アルコキシシリル基を有する化合物、クロロシリル基を有する化合物等が挙げられる。エチレン性不飽和結合を有する基、環状エーテル基、アルコキシシリル基、クロロシリル基の詳細については、上述した樹脂で説明した基が挙げられる。なお、ポリマータイプの架橋性化合物などの繰り返し単位を有する架橋性化合物は樹脂にも該当する。
【０１０７】
架橋性化合物は、モノマー、ポリマーのいずれの形態であってもよいがモノマーが好ましい。モノマータイプの架橋性化合物は、分子量が１００〜３０００であることが好ましい。上限は、２０００以下が好ましく、１５００以下が更に好ましい。下限は、１５０以上が好ましく、２５０以上が更に好ましい。また、架橋性化合物は、分子量分布を実質的に有さない化合物であることも好ましい。ここで、分子量分布を実質的に有さないとは、化合物の分散度（重量平均分子量（Ｍｗ）／数平均分子量（Ｍｎ））が、１．０〜１．５であることが好ましく、１．０〜１．３がより好ましい。
【０１０８】
［エチレン性不飽和結合を有する基を有する化合物］
本発明において、架橋性化合物として、エチレン性不飽和結合を有する基を有する化合物を用いることができる。エチレン性不飽和結合を有する基を有する化合物は重合性化合物として用いられる。エチレン性不飽和結合を有する基を有する化合物は、モノマーであることが好ましい。エチレン性不飽和結合を有する基を有する化合物の分子量は、１００〜３０００が好ましい。上限は、２０００以下が好ましく、１５００以下が更に好ましい。下限は、１５０以上が好ましく、２５０以上が更に好ましい。エチレン性不飽和結合を有する基を有する化合物は、３〜１５官能の（メタ）アクリレート化合物であることが好ましく、３〜６官能の（メタ）アクリレート化合物であることがより好ましい。
【０１０９】
上記化合物の例としては、特開２０１３−２５３２２４号公報の段落番号００３３〜００３４の記載を参酌することができ、この内容は本明細書に組み込まれる。ラジカル重合性化合物としては、エチレンオキシ変性ペンタエリスリトールテトラアクリレート（市販品としては、ＮＫエステルＡＴＭ−３５Ｅ；新中村化学工業（株）製）、ジペンタエリスリトールトリアクリレート（市販品としては、ＫＡＹＡＲＡＤ  Ｄ−３３０；日本化薬（株）製）、ジペンタエリスリトールテトラアクリレート（市販品としては、ＫＡＹＡＲＡＤ  Ｄ−３２０；日本化薬（株）製）、ジペンタエリスリトールペンタ（メタ）アクリレート（市販品としては、ＫＡＹＡＲＡＤ  Ｄ−３１０；日本化薬（株）製）、ジペンタエリスリトールヘキサ（メタ）アクリレート（市販品としては、ＫＡＹＡＲＡＤ  ＤＰＨＡ；日本化薬（株）製、Ａ−ＤＰＨ−１２Ｅ；新中村化学工業（株）製）、およびこれらの（メタ）アクリロイル基が、エチレングリコール残基および／またはプロピレングリコール残基を介して結合している構造の化合物が好ましい。またこれらのオリゴマータイプも使用できる。また、特開２０１３−２５３２２４号公報の段落番号００３４〜００３８の記載を参酌することができ、この内容は本明細書に組み込まれる。また、特開２０１２−２０８４９４号公報の段落番号０４７７（対応する米国特許出願公開第２０１２／０２３５０９９号明細書の段落番号０５８５）に記載の重合性モノマー等が挙げられ、これらの内容は本明細書に組み込まれる。また、ジグリセリンＥＯ（エチレンオキシド）変性（メタ）アクリレート（市販品としては、Ｍ−４６０；東亞合成製）、ペンタエリスリトールテトラアクリレート（新中村化学工業（株）製、Ａ−ＴＭＭＴ）、１，６−ヘキサンジオールジアクリレート（日本化薬（株）製、ＫＡＹＡＲＡＤ  ＨＤＤＡ）も好ましい。これらのオリゴマータイプも使用できる。例えば、ＲＰ−１０４０（日本化薬（株）製）などが挙げられる。
【０１１０】
エチレン性不飽和結合を有する基を有する化合物は、カルボキシル基、スルホ基、リン酸基等の酸基を有していてもよい。市販品としては、例えば、アロニックスＭ−３０５、Ｍ−５１０、Ｍ−５２０（以上、東亞合成（株）製）などが挙げられる。このような化合物の酸価としては、０．１〜４０ｍｇＫＯＨ／ｇが好ましい。下限は５ｍｇＫＯＨ／ｇ以上がより好ましい。上限は、３０ｍｇＫＯＨ／ｇ以下がより好ましい。
【０１１１】
エチレン性不飽和結合を有する基を有する化合物は、カプロラクトン構造を有する化合物であることも好ましい態様である。カプロラクトン構造を有する化合物は、例えば、日本化薬（株）からＫＡＹＡＲＡＤ  ＤＰＣＡシリーズとして市販されており、ＤＰＣＡ−２０、ＤＰＣＡ−３０、ＤＰＣＡ−６０、ＤＰＣＡ−１２０等が挙げられる。カプロラクトン構造を有する化合物については、特開２０１３−２５３２２４号公報の段落番号００４２〜００４５の記載を参酌することができ、この内容は本明細書に組み込まれる。
【０１１２】
エチレン性不飽和結合を有する基を有する化合物は、さらにアルキレンオキシ基を有する化合物であることも好ましい。エチレン性不飽和結合を有する基とアルキレンオキシ基とを有する化合物は、エチレン性不飽和結合を有する基と、エチレンオキシ基および／またはプロピレンオキシ基を有する化合物であることが好ましく、エチレン性不飽和結合を有する基とエチレンオキシ基とを有する化合物であることがより好ましく、エチレンオキシ基を４〜２０個有する３〜６官能（メタ）アクリレート化合物であることがさらに好ましい。市販品としては、例えばサートマー社製のエチレンオキシ基を４個有する４官能（メタ）アクリレートであるＳＲ−４９４、イソブチレンオキシ基を３個有する３官能（メタ）アクリレートであるＫＡＹＡＲＡＤ  ＴＰＡ−３３０などが挙げられる。
【０１１３】
エチレン性不飽和結合を有する基を有する化合物としては、特公昭４８−４１７０８号公報、特開昭５１−３７１９３号公報、特公平２−３２２９３号公報、特公平２−１６７６５号公報に記載されているようなウレタンアクリレート類や、特公昭５８−４９８６０号公報、特公昭５６−１７６５４号公報、特公昭６２−３９４１７号公報、特公昭６２−３９４１８号公報に記載されたエチレンオキサイド系骨格を有するウレタン化合物も好適である。また、特開昭６３−２７７６５３号公報、特開昭６３−２６０９０９号公報、特開平１−１０５２３８号公報に記載された分子内にアミノ構造やスルフィド構造を有するラジカル重合性化合物を用いることも好ましい。市販品としては、ＵＡ−７２００（新中村化学工業（株）製）、ＤＰＨＡ−４０Ｈ（日本化薬（株）製）、ＵＡ−３０６Ｈ、ＵＡ−３０６Ｔ、ＵＡ−３０６Ｉ、ＡＨ−６００、Ｔ−６００、ＡＩ−６００（共栄社化学（株））製などが挙げられる。また、ラジカル重合性化合物としては、８ＵＨ−１００６、８ＵＨ−１０１２（以上、大成ファインケミカル（株）製）、ライトアクリレートＰＯＢ−Ａ０（共栄社化学（株）製）などを用いることも好ましい。
また、エチレン性不飽和結合を有する基を有する化合物としては、特開２０１７−４８３６７号公報、特許第６０５７８９１号公報、特許第６０３１８０７号公報に記載されている化合物を用いることもできる。
また、エチレン性不飽和結合を有する基を有する化合物としては、８ＵＨ−１００６、８ＵＨ−１０１２（以上、大成ファインケミカル（株）製）、ライトアクリレートＰＯＢ−Ａ０（共栄社化学（株）製）などを用いることも好ましい。
【０１１４】
［環状エーテル基を有する化合物］
本発明では、架橋性化合物として、環状エーテル基を有する化合物を用いることもできる。環状エーテル基としては、エポキシ基、オキセタニル基などが挙げられ、エポキシ基が好ましい。環状エーテル基を有する化合物としては、単官能または多官能グリシジルエーテル化合物や、多官能脂肪族グリシジルエーテル化合物などが挙げられる。環状エーテル基を有する化合物については、特開２００９−２６５５１８号公報の段落００４５等の記載を参酌でき、これらの内容は本明細書に組み込まれる。
【０１１５】
環状エーテル基を有する化合物の市販品としては、例えば、特開２０１２−１５５２８８号公報の段落番号０１９１等の記載を参酌でき、これらの内容は本明細書に組み込まれる。また、デナコール  ＥＸ−２１２Ｌ、ＥＸ−２１４Ｌ、ＥＸ−２１６Ｌ、ＥＸ−３２１Ｌ、ＥＸ−８５０Ｌ（以上、ナガセケムテックス（株）製）等の多官能脂肪族グリシジルエーテル化合物が挙げられる。これらは低塩素品であるが、低塩素品ではないＥＸ−２１２、ＥＸ−２１４、ＥＸ−２１６、ＥＸ−３２１、ＥＸ−８５０なども同様に使用できる。その他にも、ＡＤＥＫＡ  ＲＥＳＩＮ  ＥＰ−４０００Ｓ、ＥＰ−４００３Ｓ、ＥＰ−４０１０Ｓ、ＥＰ−４０１１Ｓ（以上、（株）ＡＤＥＫＡ製）、ＮＣ−２０００、ＮＣ−３０００、ＮＣ−７３００、ＸＤ−１０００、ＥＰＰＮ−５０１、ＥＰＰＮ−５０２（以上、（株）ＡＤＥＫＡ製）、ＪＥＲ１０３１Ｓ、セロキサイド２０２１Ｐ、セロキサイド２０８１、セロキサイド２０８３、セロキサイド２０８５、ＥＨＰＥ３１５０、ＥＰＯＬＥＡＤ  ＰＢ  ３６００、ＰＢ  ４７００（以上、（株）ダイセル製）、サイクロマーＰ  ＡＣＡ  ２００Ｍ、ＡＣＡ  ２３０ＡＡ、ＡＣＡ  Ｚ２５０、ＡＣＡ  Ｚ２５１、ＡＣＡ  Ｚ３００、ＡＣＡ  Ｚ３２０（以上、（株）ダイセル製）、ＪＥＲ−１５７Ｓ６５、ＪＥＲ−１５２、ＪＥＲ−１５４、ＪＥＲ−１５７Ｓ７０（以上、三菱化学（株）製）、アロンオキセタンＯＸＴ−１２１、ＯＸＴ−２２１、ＯＸ−ＳＱ、ＰＮＯＸ（以上、東亞合成（株）製）を用いることができる。
【０１１６】
［アルコキシシリル基を有する化合物、クロロシリル基を有する化合物］
本発明では、架橋性化合物として、アルコキシシリル基を有する化合物やクロロシリル基を有する化合物を用いることもできる。具体例としては、メチルトリメトキシシラン、ジメチルジメトキシシラン、フェニルトリメトキシシラン、メチルトリエトキシシラン、ジメチルジエトキシシラン、フェニルトリエトキシシラン、ｎ−プロピルトリメトキシシラン、ｎ−プロピルトリエトキシシラン、ヘキシルトリメトキシシラン、ヘキシルトリエトキシシラン、オクチルトリエトキシシラン、デシルトリメトキシシラン、１，６−ビス（トリメトキシシリル）ヘキサン、トリフルオロプロピルトリメトキシシラン、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩、トリス−（トリメトキシシリルプロピル）イソシアヌレート、３−ウレイドプロピルトリエトキシシラン、３−メルカプトプロピルメチルジメトキシシラン、３−メルカプトプロピルトリメトキシシラン、ビス（トリエトキシシリルプロピル）テトラスルフィド、３−イソシアネートプロピルトリエトキシシラン、メチルトリクロロシラン、エチルトリクロロシラン、フェニルトリクロロシラン、ジクロロ(メチル)フェニルシラン、ジメチルジクロロシラン、ジエチルジクロロシランなどが挙げられる。市販品としては、信越シリコーン社製のＫＢＭ−１３、ＫＢＭ−２２、ＫＢＭ−１０３、ＫＢＥ−１３、ＫＢＥ−２２、ＫＢＥ−１０３、ＫＢＭ−３０３３、ＫＢＥ−３０３３、ＫＢＭ−３０６３、ＫＢＥ−３０６３、ＫＢＥ−３０８３、ＫＢＭ−３１０３、ＫＢＭ−３０６６、ＫＢＭ−７１０３、ＳＺ−３１、ＫＰＮ−３５０４、ＫＢＭ−１００３、ＫＢＥ−１００３、ＫＢＭ−３０３、ＫＢＭ−４０２、ＫＢＭ−４０３、ＫＢＥ−４０２、ＫＢＥ−４０３、ＫＢＭ−１４０３、ＫＢＭ−５０２、ＫＢＭ−５０３、ＫＢＥ−５０２、ＫＢＥ−５０３、ＫＢＭ−５１０３、ＫＢＭ−６０２、ＫＢＭ−６０３、ＫＢＭ−９０３、ＫＢＥ−９０３、ＫＢＥ−９１０３、ＫＢＭ−５７３、ＫＢＭ−５７５、ＫＢＭ−９６５９、ＫＢＥ−５８５、ＫＢＭ−８０２、ＫＢＭ−８０３、ＫＢＥ−８４６、ＫＢＥ−９００７などが挙げ���れる。
【０１１７】
架橋性化合物の含有量は、樹脂組成物の全固形分に対して、１〜９０質量％が好ましい。下限は、２質量％以上が好ましく、５質量％以上が更に好ましい。上限は、８０質量％以下が好ましく、７０質量％以下がより好ましく、５０質量％以下が更に好ましく、４０質量％以下がより一層好ましく、３０質量％以下が更に一層好ましく、２０質量％以下が特に好ましい。架橋性化合物は、１種類のみでもよく、２種類以上でもよい。２種類以上の場合は、それらの合計量が上記範囲となることが好ましい。
【０１１８】
＜＜光重合開始剤＞＞
本発明の樹脂組成物は、架橋性化合物として重合性化合物を用いる場合、光重合開始剤を更に含有することが好ましい。光重合開始剤としては、重合性化合物の重合反応を開始する能力を有する限り、特に制限はなく、公知の光重合開始剤の中から適宜選択することができる。光重合開始剤は、光ラジカル重合開始剤であることが好ましい。
【０１１９】
光重合開始剤としては、例えば、ハロゲン化炭化水素誘導体（例えば、トリアジン骨格を有する化合物、オキサジアゾール骨格を有する化合物など）、アシルホスフィン化合物、ヘキサアリールビイミダゾール、オキシム化合物、有機過酸化物、チオ化合物、ケトン化合物、芳香族オニウム塩、α−ヒドロキシケトン化合物、α−アミノケトン化合物などが挙げられる。光重合開始剤は、露光感度の観点から、トリハロメチルトリアジン化合物、ベンジルジメチルケタール化合物、α−ヒドロキシケトン化合物、α−アミノケトン化合物、アシルホスフィン化合物、ホスフィンオキサイド化合物、メタロセン化合物、オキシム化合物、トリアリールイミダゾールダイマー、オニウム化合物、ベンゾチアゾール化合物、ベンゾフェノン化合物、アセトフェノン化合物、シクロペンタジエン−ベンゼン−鉄錯体、ハロメチルオキサジアゾール化合物および３−アリール置換クマリン化合物が好ましく、オキシム化合物、α−ヒドロキシケトン化合物、α−アミノケトン化合物、および、アシルホスフィン化合物から選ばれる化合物がより好ましく、オキシム化合物が更に好ましい。光重合開始剤としては、特開２０１４−１３０１７３号公報の段落００６５〜０１１１の記載を参酌でき、この内容は本明細書に組み込まれる。
【０１２０】
α−ヒドロキシケトン化合物の市販品としては、ＩＲＧＡＣＵＲＥ−１８４、ＤＡＲＯＣＵＲ−１１７３、ＩＲＧＡＣＵＲＥ−５００、ＩＲＧＡＣＵＲＥ−２９５９、ＩＲＧＡＣＵＲＥ−１２７（以上、ＢＡＳＦ社製）などが挙げられる。α−アミノケトン化合物の市販品としては、ＩＲＧＡＣＵＲＥ−９０７、ＩＲＧＡＣＵＲＥ−３６９、ＩＲＧＡＣＵＲＥ−３７９、及び、ＩＲＧＡＣＵＲＥ−３７９ＥＧ（以上、ＢＡＳＦ社製）などが挙げられる。アシルホスフィン化合物の市販品としては、ＩＲＧＡＣＵＲＥ−８１９、ＤＡＲＯＣＵＲ−ＴＰＯ（以上、ＢＡＳＦ社製）などが挙げられる。
【０１２１】
オキシム化合物としては、特開２００１−２３３８４２号公報に記載の化合物、特開２０００−８００６８号公報に記載の化合物、特開２００６−３４２１６６号公報に記載の化合物、Ｊ．Ｃ．Ｓ．Ｐｅｒｋｉｎ  ＩＩ（１９７９年、ｐｐ．１６５３−１６６０）に記載の化合物、Ｊ．Ｃ．Ｓ．Ｐｅｒｋｉｎ  ＩＩ（１９７９年、ｐｐ．１５６−１６２）に記載の化合物、Ｊｏｕｒｎａｌ  ｏｆ  Ｐｈｏｔｏｐｏｌｙｍｅｒ  Ｓｃｉｅｎｃｅ  ａｎｄ  Ｔｅｃｈｎｏｌｏｇｙ（１９９５年、ｐｐ．２０２−２３２）に記載の化合物、特開２０００−６６３８５号公報に記載の化合物、特開２０００−８００６８号公報に記載の化合物、特表２００４−５３４７９７号公報に記載の化合物、特開２００６−３４２１６６号公報に記載の化合物、特開２０１７−１９７６６号公報に記載の化合物、特許第６０６５５９６号公報に記載の化合物、国際公開ＷＯ２０１５／１５２１５３号公報に記載の化合物、国際公開ＷＯ２０１７／０５１６８０公報に記載の化合物などがあげられる。オキシム化合物の具体例としては、３−ベンゾイルオキシイミノブタン−２−オン、３−アセトキシイミノブタン−２−オン、３−プロピオニルオキシイミノブタン−２−オン、２−アセトキシイミノペンタン−３−オン、２−アセトキシイミノ−１−フェニルプロパン−１−オン、２−ベンゾイルオキシイミノ−１−フェニルプロパン−１−オン、３−（４−トルエンスルホニルオキシ）イミノブタン−２−オン、及び２−エトキシカルボニルオキシイミノ−１−フェニルプロパン−１−オンなどが挙げられる。市販品としては、ＩＲＧＡＣＵＲＥ−ＯＸＥ０１、ＩＲＧＡＣＵＲＥ−ＯＸＥ０２、ＩＲＧＡＣＵＲＥ−ＯＸＥ０３、ＩＲＧＡＣＵＲＥ−ＯＸＥ０４（以上、ＢＡＳＦ社製）、ＴＲ−ＰＢＧ−３０４（常州強力電子新材料有限公司製）、アデカオプトマーＮ−１９１９（（株）ＡＤＥＫＡ製、特開２０１２−１４０５２号公報に記載の光重合開始剤２）が挙げられる。また、オキシム化合物としては、着色性が無い化合物や、透明性が高く変色し難い化合物を用いることも好ましい。市販品としては、アデカアークルズＮＣＩ−７３０、ＮＣＩ−８３１、ＮＣＩ−９３０（以上、（株）ＡＤＥＫＡ製）などが挙げられる。
【０１２２】
本発明において、光重合開始剤として、フルオレン環を有するオキシム化合物を用いることもできる。フルオレン環を有するオキシム化合物の具体例としては、特開２０１４−１３７４６６号公報に記載の化合物が挙げられる。この内容は本明細書に組み込まれる。
【０１２３】
本発明において、光重合開始剤として、フッ素原子を有するオキシム化合物を用いることもできる。フッ素原子を有するオキシム化合物の具体例としては、特開２０１０−２６２０２８号公報に記載の化合物、特表２０１４−５００８５２号公報に記載の化合物２４、３６〜４０、特開２０１３−１６４４７１号公報に記載の化合物（Ｃ−３）などが挙げられる。この内容は本明細書に組み込まれる。
【０１２４】
本発明において、光重合開始剤として、ニトロ基を有するオキシム化合物を用いることができる。ニトロ基を有するオキシム化合物は、二量体とすることも好ましい。ニトロ基を有するオキシム化合物の具体例としては、特開２０１３−１１４２４９号公報の段落番号００３１〜００４７、特開２０１４−１３７４６６号公報の段落番号０００８〜００１２、００７０〜００７９に記載されている化合物、特許第４２２３０７１号公報の段落番号０００７〜００２５に記載されている化合物、アデカアークルズＮＣＩ−８３１（（株）ＡＤＥＫＡ製）が挙げられる。
【０１２５】
本発明において、光重合開始剤として、ベンゾフラン骨格を有するオキシム化合物を用いることもできる。具体例としては、国際公開ＷＯ２０１５／０３６９１０号公報に記載されるＯＥ−０１〜ＯＥ−７５が挙げられる。
【０１２６】
本発明において好ましく使用されるオキシム化合物の具体例を以下に示すが、本発明はこれらに限定されない。
【０１２７】
【化４２】
2019044505.tif 000044
【化４３】
2019044505.tif 000045
【０１２８】
オキシム化合物は、波長３５０〜５００ｎｍの範囲に極大吸収波長を有する化合物が好ましく、波長３６０〜４８０ｎｍの範囲に極大吸収波長を有する化合物がより好ましい。また、オキシム化合物の波長３６５ｎｍ又は波長４０５ｎｍにおけるモル吸光係数は、感度の観点から、高いことが好ましく、１,０００〜３００，０００であることがより好ましく、２,０００〜３００，０００であることが更に好ましく、５,０００〜２００，０００であることが特に好ましい。化合物のモル吸光係数は、公知の方法を用いて測定することができる。例えば、分光光度計（Ｖａｒｉａｎ社製Ｃａｒｙ−５  ｓｐｅｃｔｒｏｐｈｏｔｏｍｅｔｅｒ）にて、酢酸エチル溶媒を用い、０．０１ｇ／Ｌの濃度で測定することが好ましい。
【０１２９】
本発明は、光重合開始剤として、２官能あるいは３官能以上の光重合開始剤を用いてもよい。そのような光重合開始剤の具体例としては、特表２０１０−５２７３３９号公報、特表２０１１−５２４４３６号公報、国際公開ＷＯ２０１５／００４５６５号公報、特表２０１６−５３２６７５号公報の段落番号０４１７〜０４１２、国際公開ＷＯ２０１７／０３３６８０号公報の段落番号００３９〜００５５に記載されているオキシム化合物の２量体や、特表２０１３−５２２４４５号公報に記載されている化合物（Ｅ）および化合物（Ｇ）、国際公開ＷＯ２０１６／０３４９６３号公報に記載されているＣｍｐｄ１〜７などが挙げられる。
【０１３０】
光重合開始剤は、オキシム化合物とα−アミノケトン化合物とを含むことも好ましい。両者を併用することで、現像性が向上し、矩形性に優れたパターンを形成しやすい。オキシム化合物とα−アミノケトン化合物とを併用する場合、オキシム化合物１００質量部に対して、α−アミノケトン化合物を５０〜６００質量部用いることが好ましく、１５０〜４００質量部がより好ましい。
【０１３１】
光重合開始剤の含有量は、本発明の樹脂組成物の全固形分に対し０．１〜５０質量％が好ましく、０．５〜３０質量％がより好ましく、０．５〜２０質量％が更に好ましい。本発明の樹脂組成物は、光重合開始剤を１種類のみ含んでいてもよいし、２種類以上含んでいてもよい。２種類以上含む場合は、それらの合計量が上記範囲となることが好ましい。
【０１３２】
＜＜酸発生剤＞＞
本発明の樹脂組成物は、酸発生剤を含有することができる。特に、架橋性化合物として、環状エーテル基を有する化合物など、カチオン重合性化合物を含有する場合、酸発生剤を含有することが好ましい。酸発生剤は、光照射により酸を発生する化合物（光酸発生剤）が好ましい。酸発生剤としては、光照射により分解して酸を発生する、ジアゾニウム塩、ホスホニウム塩、スルホニウム塩、ヨードニウム塩などのオニウム塩化合物、イミドスルホネート、オキシムスルホネート、ジアゾジスルホン、ジスルホン、オルト−ニトロベンジルスルホネート等のスルホネート化合物などを挙げることができる。酸発生剤の種類、具体的化合物、および好ましい例としては、特開２００８−１３６４６号公報の段落番号００６６〜０１２２に記載の化合物などを挙げることができ、これらを本発明にも適用することができる。
【０１３３】
本発明に使用しうる酸発生剤として好ましい化合物は、下記式（ｂ１）、（ｂ２）、（ｂ３）で表される化合物を挙げることができる。
【化４４】
2019044505.tif 000046
【０１３４】
式（ｂ１）において、Ｒ２０１、Ｒ２０２、及びＲ２０３は、各々独立に有機基を表す。Ｘ−は、非求核性アニオンを表し、好ましくはスルホン酸アニオン、カルボン酸アニオン、ビス（アルキルスルホニル）アミドアニオン、トリス（アルキルスルホニル）メチドアニオン、ＢＦ４−、ＰＦ６−およびＳｂＦ６−であり、より好ましくはＢＦ４−、ＰＦ６−およびＳｂＦ６−である。
【０１３５】
酸発生剤の市販品としては、ＷＰＡＧ−４６９（和光純薬（社）製）、ＣＰＩ−１００Ｐ（サンアプロ（株）製）などが挙げられる。
【０１３６】
酸発生剤の含有量は、樹脂組成物の全固形分に対し０．１〜５０質量％が好ましく、０．５〜３０質量％がより好ましく、０．５〜２０質量％が更に好ましい。本発明の樹脂組成物は、酸発生剤を１種類のみ含んでいてもよいし、２種類以上含んでいてもよい。２種類以上含む場合は、それらの合計量が上記範囲となることが好ましい。
【０１３７】
＜＜架橋助剤＞＞
本発明の樹脂組成物は、架橋性化合物の反応を促進させることなどを目的として、架橋助剤を含むことが好ましい。架橋助剤としては、多官能チオール、アルコール、アミンおよびカルボン酸から選ばれる少なくとも１種が挙げられる。
【０１３８】
架橋助剤としての多官能チオールとしては、分子内に２個以上のチオール基を有する化合物が挙げられる。多官能チオールは、２級のアルカンチオール類であることが好ましく、特に下記式（Ｔ１）で表される構造を有する化合物であることが好ましい。
式（Ｔ１）
【化４５】
2019044505.tif 000047
式（Ｔ１）中、ｎは２〜４の整数を表し、Ｌは２〜４価の連結基を表す。
【０１３９】
式（Ｔ１）において、連結基Ｌは炭素数２〜１２の脂肪族基であることが好ましく、ｎが２であり、Ｌが炭素数２〜１２のアルキレン基であることが特に好ましい。多官能チオールの具体例としては、下記の構造式（Ｔ２）〜（Ｔ４）で表される化合物が挙げられ、式（Ｔ２）で表される化合物が特に好ましい。多官能チオールは１種または複数種組み合わせて使用することが可能である。
【０１４０】
【化４６】
2019044505.tif 000048
【０１４１】
架橋助剤としてのアミンとしては、多価アミンが好ましく、ジアミンがより好ましい。例えば、ヘキサメチレンジアミン、トリエチレンテトラミン、ポリエチレンイミンなどが挙げられる。
【０１４２】
架橋助剤としてのアルコールとしては、多価アルコールが好ましく、ジオールがより好ましい。例えば、ポリエーテルジオール化合物、ポリエステルジオール化合物、ポリカーボネートジオール化合物等が挙げられる。アルコールの具体例について、例えば、特開２０１３−２５３２２４号公報の段落番号０１２８〜０１６３、０１７２の記載を参酌でき、この内容は本明細書に組み込まれる。
【０１４３】
架橋助剤としてのカルボン酸としては、３，３’，４，４’−ビフェニルテトラカルボン酸（無水物）、マレイン酸、フタル酸、トリメリット酸などが挙げられる。また、特開２０１７−０３６３７９号公報に記載のカルボキシ基含有エポキシ硬化剤を用いることもできる。
【０１４４】
架橋助剤の含有量は、架橋性化合物の１００質量部に対し１〜１０００質量部が好ましく、より好ましくは１〜５００質量部であり、さらに好ましくは１〜２００質量部である。本発明の樹脂組成物は、架橋助剤を１種類のみ含んでいてもよいし、２種類以上含んでいてもよい。２種類以上含む場合は、それの合計量が上記範囲となることが好ましい。
【０１４５】
＜＜触媒＞＞
本発明の樹脂組成物は、触媒をさらに含有することができる。特に、架橋性化合物として、アルコキシシリル基や、クロロシリル基を有する化合物を用いた場合、触媒を含有させることが好ましい。この態様によれば、ゾルゲル反応が促進されて、より強固な膜が得られやすい。触媒としては、酸触媒、塩基触媒などが挙げられる。酸触媒としては、塩酸、硝酸、硫酸、亜硫酸、硫化水素、過塩素酸、過酸化水素、炭酸、蟻酸や酢酸等のカルボン酸、ＲＣＯＯＨで示される構造式のＲを他元素または置換基によって置換した置換カルボン酸、ベンゼンスルホン酸などのスルホン酸、リン酸などが挙げられる。さらに、塩化アルミニウム、アルミニウムアセチルアセトナート、塩化亜鉛、塩化スズ、三フッ化ホウ素ジエチルエーテル錯体、ヨードトリメチルシランなどのルイス酸を用いてもよい。また塩基触媒としては、アンモニア水などのアンモニア性塩基化合物、エチルアミンやアニリンなどの有機アミンなどが挙げられる。また、触媒は、特開２０１３−２０１００７号公報の段落番号００７０〜００７６に記載の触媒を用いることもできる。
触媒の含有量は、架橋性化合物の１００質量部に対し０．１〜１００質量部が好ましく、より好ましくは０．１〜５０質量部であり、さらに好ましくは０．１〜２０質量部である。本発明の樹脂組成物は、触媒を１種類のみ含んでいてもよいし、２種類以上含んでいてもよい。触媒を２種類以上含む場合は、それらの合計量が上記範囲となることが好ましい。
【０１４６】
＜＜溶剤＞＞
本発明の樹脂組成物は、溶剤を含有することができる。溶剤としては、水、有機溶剤が挙げられる。溶剤は、各成分の溶解性や樹脂組成物の塗布性を満足すれば基本的には特に制限はなく、樹脂組成物の塗布性、安全性を考慮して選ばれることが好ましい。
【０１４７】
有機溶剤の例としては、例えば、エステル類、エーテル類、ケトン類、芳香族炭化水素類などが挙げられる。これらの詳細については、国際公開ＷＯ２０１５／１６６７７９号公報の段落番号０２２３を参酌でき、この内容は本明細書に組み込まれる。また、環状アルキル基が置換したエステル系溶剤、環状アルキル基が置換したケトン系溶剤を好ましく用いることもできる。有機溶剤の具体例としては、ジクロロメタン、３−エトキシプロピオン酸メチル、３−エトキシプロピオン酸エチル、エチルセロソルブアセテート、乳酸エチル、ジエチレングリコールジメチルエーテル、酢酸ブチル、３−メトキシプロピオン酸メチル、２−ヘプタノン、シクロヘキサノン、酢酸シクロヘキシル、シクロペンタノン、エチルカルビトールアセテート、ブチルカルビトールアセテート、プロピレングリコールモノメチルエーテル、及びプロピレングリコールモノメチルエーテルアセテートなどが挙げられる。本発明において有機溶剤は、１種単独で用いてもよく、２種以上を組み合わせて用いてもよい。また、３−メトキシ−Ｎ，Ｎ−ジメチルプロパンアミド、３−ブトキシ−Ｎ，Ｎ−ジメチルプロパンアミドも溶解性向上の観点から好ましい。ただし溶剤としての芳香族炭化水素類（ベンゼン、トルエン、キシレン、エチルベンゼン等）は、環境面等の理由により低減したほうがよい場合がある。例えば、有機溶剤全量に対して、５０質量ｐｐｍ（ｐａｒｔｓ  ｐｅｒ  ｍｉｌｌｉｏｎ）以下とすることもでき、１０質量ｐｐｍ以下とすることもでき、１質量ｐｐｍ以下とすることもできる。
【０１４８】
本発明においては、金属含有量の少ない溶剤を用いることが好ましく、溶剤の金属含有量は、例えば１０質量ｐｐｂ（ｐａｒｔｓ  ｐｅｒ  ｂｉｌｌｉｏｎ）以下であることが好ましい。必要に応じて質量ｐｐｔ（ｐａｒｔｓ  ｐｅｒ  ｔｒｉｌｌｉｏｎ）レベルの溶剤を用いてもよく、そのような高純度溶剤は例えば東洋合成社が提供している（化学工業日報、２０１５年１１月１３日）。
【０１４９】
溶剤から金属等の不純物を除去する方法としては、例えば、蒸留（分子蒸留や薄膜蒸留等）やフィルタを用いたろ過を挙げることができる。ろ過に用いるフィルタのフィルタ孔径としては、１０μｍ以下が好ましく、５μｍ以下がより好ましく、３μｍ以下が更に好ましい。フィルタの材質は、ポリテトラフロロエチレン、ポリエチレンまたはナイロンが好ましい。
【０１５０】
溶剤は、異性体（原子数が同じであるが構造が異なる化合物）が含まれていてもよい。また、異性体は、１種のみが含まれていてもよいし、複数種含まれていてもよい。
【０１５１】
本発明において、有機溶剤は、過酸化物の含有率が０．８ｍｍｏｌ／Ｌ以下であることが好ましく、過酸化物を実質的に含まないことがより好ましい。
【０１５２】
溶剤の含有量は、樹脂組成物の全量に対し、１０〜９０質量％であることが好ましく、２０〜８０質量％であることがより好ましく、２５〜７５質量％であることが更に好ましい。
【０１５３】
＜＜重合禁止剤＞＞
本発明の樹脂組成物は、重合禁止剤を含有することができる。重合禁止剤としては、ハイドロキノン、ｐ−メトキシフェノール、ジ−ｔｅｒｔ−ブチル−ｐ−クレゾール、ピロガロール、ｔｅｒｔ−ブチルカテコール、ベンゾキノン、４，４’−チオビス（３−メチル−６−ｔｅｒｔ−ブチルフェノール）、２，２’−メチレンビス（４−メチル−６−ｔ−ブチルフェノール）、Ｎ−ニトロソフェニルヒドロキシアミン塩（アンモニウム塩、第一セリウム塩等）が挙げられる。中でも、ｐ−メトキシフェノールが好ましい。重合禁止剤の含有量は、樹脂組成物の全固形分に対して、０．０１〜５質量％が好ましい。
【０１５４】
＜＜界面活性剤＞＞
本発明の樹脂組成物は、界面活性剤を含有することができる。界面活性剤としては、フッ素系界面活性剤、ノニオン系界面活性剤、カチオン系界面活性剤、アニオン系界面活性剤、シリコーン系界面活性剤などの各種界面活性剤を使用することができる。界面活性剤は、国際公開ＷＯ２０１５／１６６７７９号公報の段落番号０２３８〜０２４５を参酌でき、この内容は本明細書に組み込まれる。
【０１５５】
本発明において、界面活性剤は、フッ素系界面活性剤であることが好ましい。本発明の樹脂組成物にフッ素系界面活性剤を含有させることで液特性（特に、流動性）がより向上し、省液性をより改善することができる。また、厚みムラの小さい膜を形成することもできる。
【０１５６】
フッ素系界面活性剤中のフッ素含有率は、３〜４０質量％が好適であり、より好ましくは５〜３０質量％であり、特に好ましくは７〜２５質量％である。フッ素含有率がこの範囲内であるフッ素系界面活性剤は、塗布膜の厚さの均一性や省液性の点で効果的である。
【０１５７】
フッ素系界面活性剤として具体的には、特開２０１４−４１３１８号公報の段落番号００６０〜００６４（対応する国際公開２０１４／１７６６９号公報の段落番号００６０〜００６４）等に記載の界面活性剤、特開２０１１−１３２５０３号公報の段落番号０１１７〜０１３２に記載の界面活性剤が挙げられ、これらの内容は本明細書に組み込まれる。フッ素系界面活性剤の市販品としては、例えば、メガファックＦ１７１、Ｆ１７２、Ｆ１７３、Ｆ１７６、Ｆ１７７、Ｆ１４１、Ｆ１４２、Ｆ１４３、Ｆ１４４、Ｒ３０、Ｆ４３７、Ｆ４７５、Ｆ４７９、Ｆ４８２、Ｆ５５４、Ｆ７８０、ＥＸＰ、ＭＦＳ−３３０（以上、ＤＩＣ（株）製）、フロラードＦＣ４３０、ＦＣ４３１、ＦＣ１７１（以上、住友スリーエム（株）製）、サーフロンＳ−３８２、ＳＣ−１０１、ＳＣ−１０３、ＳＣ−１０４、ＳＣ−１０５、ＳＣ−１０６８、ＳＣ−３８１、ＳＣ−３８３、Ｓ−３９３、ＫＨ−４０（以上、旭硝子（株）製）、ＰｏｌｙＦｏｘ  ＰＦ６３６、ＰＦ６５６、ＰＦ６３２０、ＰＦ６５２０、ＰＦ７００２（以上、ＯＭＮＯＶＡ社製）等が挙げられる。
【０１５８】
また、フッ素系界面活性剤は、フッ素原子を含有する官能基を持つ分子構造で、熱を加えるとフッ素原子を含有する官能基の部分が切断されてフッ素原子が揮発するアクリル系化合物も好適に使用できる。このようなフッ素系界面活性剤としては、ＤＩＣ（株）製のメガファックＤＳシリーズ（化学工業日報、２０１６年２月２２日）（日経産業新聞、２０１６年２月２３日）、例えばメガファックＤＳ−２１が挙げられる。
【０１５９】
また、フッ素系界面活性剤は、フッ素化アルキル基またはフッ素化アルキレンエーテル基を有するフッ素原子含有ビニルエーテル化合物と、親水性のビニルエーテル化合物との重合体を用いることも好ましい。このようなフッ素系界面活性剤は、特開２０１６−２１６６０２号公報の記載を参酌でき、この内容は本明細書に組み込まれる。
【０１６０】
フッ素系界面活性剤は、ブロックポリマーを用いることもできる。例えば特開２０１１−８９０９０号公報に記載された化合物が挙げられる。フッ素系界面活性剤は、フッ素原子を有する（メタ）アクリレート化合物に由来する繰り返し単位と、アルキレンオキシ基（好ましくはエチレンオキシ基、プロピレンオキシ基）を２以上（好ましくは５以上）有する（メタ）アクリレート化合物に由来する繰り返し単位と、を含む含フッ素高分子化合物も好ましく用いることができる。下記化合物も本発明で用いられるフッ素系界面活性剤として例示される。
【化４７】
2019044505.tif 000049
上記の化合物の重量平均分子量は、好ましくは３，０００〜５０，０００であり、例えば、１４，０００である。上記の化合物中、繰り返し単位の割合を示す％はモル％である。
【０１６１】
また、フッ素系界面活性剤は、エチレン性不飽和基を側鎖に有する含フッ素重合体を用いることもできる。具体例としては、特開２０１０−１６４９６５号公報の段落番号００５０〜００９０および段落番号０２８９〜０２９５に記載された化合物、例えばＤＩＣ（株）製のメガファックＲＳ−１０１、ＲＳ−１０２、ＲＳ−７１８Ｋ、ＲＳ−７２−Ｋ等が挙げられる。フッ素系界面活性剤は、特開２０１５−１１７３２７号公報の段落番号００１５〜０１５８に記載の化合物を用いることもできる。
【０１６２】
ノニオン系界面活性剤としては、グリセロール、トリメチロールプロパン、トリメチロールエタン並びにそれらのエトキシレート及びプロポキシレート（例えば、グリセロールプロポキシレート、グリセロールエトキシレート等）、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル、プルロニックＬ１０、Ｌ３１、Ｌ６１、Ｌ６２、１０Ｒ５、１７Ｒ２、２５Ｒ２（ＢＡＳＦ社製）、テトロニック３０４、７０１、７０４、９０１、９０４、１５０Ｒ１（ＢＡＳＦ社製）、ソルスパース２００００（日本ルーブリゾール（株）製）、ＮＣＷ−１０１、ＮＣＷ−１００１、ＮＣＷ−１００２（和光純薬工業（株）製）、パイオニンＤ−６１１２、Ｄ−６１１２−Ｗ、Ｄ−６３１５（竹本油脂（株）製）、オルフィンＥ１０１０、サーフィノール１０４、４００、４４０（日信化学工業（株）製）などが挙げられる。
【０１６３】
カチオン系界面活性剤としては、オルガノシロキサンポリマーＫＰ−３４１（信越化学工業（株）製）、（メタ）アクリル酸系（共）重合体ポリフローＮｏ．７５、Ｎｏ．９０、Ｎｏ．９５（共栄社化学（株）製）、Ｗ００１（裕商（株）製）等が挙げられる。
【０１６４】
アニオン系界面活性剤として具体的には、Ｗ００４、Ｗ００５、Ｗ０１７（裕商（株）製）、サンデットＢＬ（三洋化成（株）製）等が挙げられる。
【０１６５】
シリコーン系界面活性剤としては、例えば、トーレシリコーンＤＣ３ＰＡ、トーレシリコーンＳＨ７ＰＡ、トーレシリコーンＤＣ１１ＰＡ、トーレシリコーンＳＨ２１ＰＡ、トーレシリコーンＳＨ２８ＰＡ、トーレシリコーンＳＨ２９ＰＡ、トーレシリコーンＳＨ３０ＰＡ、トーレシリコーンＳＨ８４００（以上、東レ・ダウコーニング（株）製）、ＴＳＦ−４４４０、ＴＳＦ−４３００、ＴＳＦ−４４４５、ＴＳＦ−４４６０、ＴＳＦ−４４５２（以上、モメンティブ・パフォーマンス・マテリアルズ社製）、ＫＰ−３４１、ＫＦ６００１、ＫＦ６００２（以上、信越シリコーン株式会社製）、ＢＹＫ３０７、ＢＹＫ３２３、ＢＹＫ３３０（以上、ビックケミー社製）等が挙げられる。
【０１６６】
界面活性剤の含有量は、樹脂組成物の全固形分に対して、０．００１質量％〜２．０質量％が好ましく、０．００５〜１．０質量％がより好ましい。界面活性剤は、１種類のみでもよく、２種類以上でもよい。２種類以上の場合は、それらの合計量が上記範囲となることが好ましい。
【０１６７】
＜＜紫外線吸収剤＞＞
本発明の樹脂組成物は、紫外線吸収剤を含有することができる。紫外線吸収剤としては、共役ジエン化合物、アミノブタジエン化合物、メチルジベンゾイル化合物、クマリン化合物、サリシレート化合物、ベンゾフェノン化合物、ベンゾトリアゾール化合物、アクリロニトリル化合物、ヒドロキシフェニルトリアジン化合物などを用いることができる。これらの詳細については、特開２０１２−２０８３７４号公報の段落番号００５２〜００７２、特開２０１３−６８８１４号公報の段落番号０３１７〜０３３４の記載を参酌でき、これらの内容は本明細書に組み込まれる。共役ジエン化合物の市販品としては、例えば、ＵＶ−５０３（大東化学（株）製）などが挙げられる。また、ベンゾトリアゾール化合物としてはミヨシ油脂製のＭＹＵＡシリーズ（化学工業日報、２０１６年２月１日）を用いてもよい。紫外線吸収剤の含有量は、本発明の樹脂組成物の全固形分に対して、０．０１〜１０質量％が好ましく、０．０１〜５質量％がより好ましい。
【０１６８】
＜＜酸化防止剤＞＞
本発明の樹脂組成物は、酸化防止剤を含有することができる。酸化防止剤としては、フェノール化合物、亜リン酸エステル化合物、チオエーテル化合物などが挙げられる。フェノール化合物としては、フェノール系酸化防止剤として知られる任意のフェノール化合物を使用することができる。好ましいフェノール化合物としては、ヒンダードフェノール化合物が挙げられる。フェノール性水酸基に隣接する部位（オルト位）に置換基を有する化合物が好ましい。前述の置換基としては炭素数１〜２２の置換又は無置換のアルキル基が好ましい。また、酸化防止剤は、同一分子内にフェノール基と亜リン酸エステル基を有する化合物も好ましい。また、酸化防止剤は、リン系酸化防止剤も好適に使用することができる。リン系酸化防止剤としてはトリス［２−［［２，４，８，１０−テトラキス（１，１−ジメチルエチル）ジベンゾ［ｄ，ｆ］［１，３，２］ジオキサホスフェピン−６−イル］オキシ］エチル］アミン、トリス［２−［（４，６，９，１１−テトラ−ｔｅｒｔ−ブチルジベンゾ［ｄ，ｆ］［１，３，２］ジオキサホスフェピン−２−イル）オキシ］エチル］アミン、亜リン酸エチルビス（２，４−ジ−ｔｅｒｔ−ブチル−６−メチルフェニル）などが挙げられる。酸化防止剤の市販品としては、例えば、アデカスタブ  ＡＯ−２０、アデカスタブ  ＡＯ−３０、アデカスタブ  ＡＯ−４０、アデカスタブ  ＡＯ−５０、アデカスタブ  ＡＯ−５０Ｆ、アデカスタブ  ＡＯ−６０、アデカスタブ  ＡＯ−６０Ｇ、アデカスタブ  ＡＯ−８０、アデカスタブ  ＡＯ−３３０（以上、（株）ＡＤＥＫＡ）などが挙げられる。また、酸化防止剤として、国際公開ＷＯ１７／００６６００号公報に記載された多官能ヒンダードアミン酸化防止剤を用いることもできる。
【０１６９】
酸化防止剤の含有量は、本発明の樹脂組成物の全固形分に対して、０．０１〜２０質量％であることが好ましく、０．３〜１５質量％であることがより好ましい。酸化防止剤は１種のみを用いてもよく、２種以上を用いてもよい。２種以上を用いる場合は、合計量が上記範囲となることが好ましい。
【０１７０】
＜＜その他成分＞＞
本発明の樹脂組成物は、必要に応じて、増感剤、硬化促進剤、フィラー、熱硬化促進剤、可塑剤及びその他の助剤類（例えば、導電性粒子、充填剤、消泡剤、難燃剤、レベリング剤、剥離促進剤、香料、表面張力調整剤、連鎖移動剤など）を含有してもよい。これらの成分を適宜含有させることにより、膜物性などの性質を調整することができる。これらの成分は、例えば、特開２０１２−００３２２５号公報の段落番号０１８３以降（対応する米国特許出願公開第２０１３／００３４８１２号明細書の段落番号０２３７）の記載、特開２００８−２５００７４号公報の段落番号０１０１〜０１０４、０１０７〜０１０９等の記載を参酌でき、これらの内容は本明細書に組み込まれる。
また、本発明の樹脂組成物は、必要に応じて、潜在酸化防止剤を含有してもよい。潜在酸化防止剤としては、酸化防止剤として機能する部位が保護基で保護された化合物であって、１００〜２５０℃で加熱するか、又は酸／塩基触媒存在下で８０〜２００℃で加熱することにより保護基が脱離して酸化防止剤として機能する化合物が挙げられる。潜在酸化防止剤としては、国際公開ＷＯ２０１４／０２１０２３号公報、国際公開ＷＯ２０１７／０３０００５号公報、特開２０１７−００８２１９号公報に記載された化合物が挙げられる。市販品としては、アデカアークルズＧＰＡ−５００１（（株）ＡＤＥＫＡ製）等が挙げられる。
【０１７１】
本発明の樹脂組成物の粘度（２３℃）は、例えば、塗布により膜を形成する場合、１〜１００ｍＰａ・ｓであることが好ましい。下限は、２ｍＰａ・ｓ以上がより好ましく、３ｍＰａ・ｓ以上がさらに好ましい。上限は、５０ｍＰａ・ｓ以下がより好ましく、３０ｍＰａ・ｓ以下がさらに好ましく、１５ｍＰａ・ｓ以下が特に好ましい。
【０１７２】
本発明の樹脂組成物の収容容器としては、特に限定はなく、公知の収容容器を用いることができる。また、収容容器として、原材料や樹脂組成物中への不純物混入を抑制することを目的に、容器内壁を６種６層の樹脂で構成する多層ボトルや６種の樹脂を７層構造にしたボトルを使用することも好ましい。このような容器としては例えば特開２０１５−１２３３５１号公報に記載の容器が挙げられる。
【０１７３】
本発明の樹脂組成物の用途は、特に限定されない。例えば、近赤外線カットフィルタなどの形成に好ましく用いることができる。また、本発明の樹脂組成物において、さらに、可視光を遮光する色材を含有させることで、特定の波長以上の近赤外線のみを透過可能な赤外線透過フィルタを形成することもできる。したがって、本発明の樹脂組成物は、赤外線透過フィルタなどの形成に好ましく用いることもできる。
【０１７４】
＜樹脂組成物の調製方法＞
本発明の樹脂組成物は、前述の成分を混合して調製できる。樹脂組成物の調製に際しては、全成分を同時に溶剤に溶解または分散して樹脂組成物を調製してもよいし、必要に応じては、各成分を適宜配合した２つ以上の溶液または分散液をあらかじめ調製し、使用時（塗布時）にこれらを混合して樹脂組成物として調製してもよい。
【０１７５】
また、本発明の樹脂組成物が顔料などの粒子を含む場合は、粒子を分散させるプロセスを含むことが好ましい。粒子を分散させるプロセスにおいて、粒子の分散に用いる機械力としては、圧縮、圧搾、衝撃、剪断、キャビテーションなどが挙げられる。これらプロセスの具体例としては、ビーズミル、サンドミル、ロールミル、ボールミル、ペイントシェーカー、マイクロフルイダイザー、高速インペラー、サンドグラインダー、フロージェットミキサー、高圧湿式微粒化、超音波分散などが挙げられる。またサンドミル（ビーズミル）における粒子の粉砕においては、径の小さいビーズを使用する、ビーズの充填率を大きくする事等により粉砕効率を高めた条件で処理することが好ましい。また、粉砕処理後にろ過、遠心分離などで粗粒子を除去することが好ましい。また、粒子を分散させるプロセスおよび分散機は、「分散技術大全、株式会社情報機構発行、２００５年７月１５日」や「サスペンション（固／液分散系）を中心とした分散技術と工業的応用の実際  総合資料集、経営開発センター出版部発行、１９７８年１０月１０日」、特開２０１５−１５７８９３号公報の段落番号００２２に記載のプロセスおよび分散機を好適に使用出来る。また粒子を分散させるプロセスにおいては、ソルトミリング工程にて粒子の微細化処理を行ってもよい。ソルトミリング工程に用いられる素材、機器、処理条件等は、例えば特開２０１５−１９４５２１号公報、特開２０１２−０４６６２９号公報の記載を参酌できる。
【０１７６】
樹脂組成物の調製にあたり、異物の除去や欠陥の低減などの目的で、樹脂組成物をフィルタでろ過することが好ましい。フィルタとしては、従来からろ過用途等に用いられているフィルタであれば特に限定されることなく用いることができる。例えば、ポリテトラフルオロエチレン（ＰＴＦＥ）等のフッ素樹脂、ナイロン（例えばナイロン−６、ナイロン−６，６）等のポリアミド系樹脂、ポリエチレン、ポリプロピレン（ＰＰ）等のポリオレフィン樹脂（高密度、超高分子量のポリオレフィン樹脂を含む）等の素材を用いたフィルタが挙げられる。これら素材の中でもポリプロピレン（高密度ポリプロピレンを含む）およびナイロンが好ましい。
フィルタの孔径は、０．０１〜７．０μｍ程度が適しており、好ましくは０．０１〜３．０μｍ程度であり、さらに好ましくは０．０５〜０．５μｍ程度である。フィルタの孔径が上記範囲であれば、微細な異物を確実に除去できる。また、ファイバ状のろ材を用いることも好ましい。ファイバ状のろ材としては、例えばポリプロピレンファイバ、ナイロンファイバ、グラスファイバ等が挙げられる。具体的には、ロキテクノ社製のＳＢＰタイプシリーズ（ＳＢＰ００８など）、ＴＰＲタイプシリーズ（ＴＰＲ００２、ＴＰＲ００５など）、ＳＨＰＸタイプシリーズ（ＳＨＰＸ００３など）のフィルタカートリッジが挙げられる。
【０１７７】
フィルタを使用する際、異なるフィルタ（例えば、第１のフィルタと第２のフィルタなど）を組み合わせてもよい。その際、各フィルタでのろ過は、１回のみでもよいし、２回以上行ってもよい。
また、上述した範囲内で異なる孔径のフィルタを組み合わせてもよい。ここでの孔径は、フィルタメーカーの公称値を参照することができる。市販のフィルタとしては、例えば、日本ポール株式会社（ＤＦＡ４２０１ＮＩＥＹなど）、アドバンテック東洋株式会社、日本インテグリス株式会社（旧日本マイクロリス株式会社）または株式会社キッツマイクロフィルタ等が提供する各種フィルタの中から選択することができる。
第２のフィルタは、第１のフィルタと同様の素材等で形成されたものを使用することができる。
また、第１のフィルタでのろ過は、分散液のみに対して行い、他の成分を混合した後で、第２のフィルタでろ過を行ってもよい。
【０１７８】
＜膜、近赤外線カットフィルタ、赤外線透過フィルタ＞
本発明の膜は、上述した本発明の樹脂組成物を用いてなるものである。本発明の膜は、近赤外線カットフィルタや、赤外線透過フィルタなどに好ましく用いることができる。本発明の膜は、パターンを有していてもよく、パターンを有さない膜（平坦膜）であってもよい。
【０１７９】
本発明の膜は、支持体上に積層した状態で用いてもよく、支持体から剥離して用いてもよい。支持体としては、シリコンなどの半導体基材や、透明基材が挙げられる。透明基材は、少なくとも可視光を透過できる材料で構成されたものであれば特に限定されない。例えば、ガラス、結晶、樹脂などの材質で構成された基材が挙げられる。透明基材の材質としてはガラスが好ましい。すなわち、透明基材はガラス基材であることが好ましい。ガラスとしては、ソーダライムガラス、ホウケイ酸ガラス、無アルカリガラス、石英ガラス、銅含有ガラスなどが挙げられる。銅含有ガラスとしては、銅を含有するリン酸塩ガラス、銅を含有するフツリン酸塩ガラスなどが挙げられる。銅を含有するガラスの市販品としては、ＮＦ−５０（ＡＧＣテクノグラス（株）製）等が挙げられる。結晶としては、例えば、水晶、ニオブ酸リチウム、サファイヤ等が挙げられる。樹脂としては、ポリエチレンテレフタレート、ポリブチレンテレフタレート等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂等が挙げられる。また、支持体と本発明の膜との密着性を高めるため、支持体の表面には下地層などが設けられていてもよい。
【０１８０】
本発明の膜を近赤外線カットフィルタとして用いる場合は、本発明の膜は７００〜１２００ｎｍの範囲に極大吸収波長を有することが好ましい。また、波長４００〜５５０ｎｍの平均透過率が７０％以上であることが好ましく、８０％以上がより好ましく、８５％以上がさらに好ましく、９０％以上が特に好ましい。また、波長４００〜５５０ｎｍの全ての範囲での透過率が７０％以上であることが好ましく、８０％以上であることがより好ましく、９０％以上であることが更に好ましい。また、波長７００〜１０００ｎｍの範囲の少なくとも１点での透過率が２０％以下であることが好ましく、１５％以下がより好ましく、１０％以下がさらに好ましい。
【０１８１】
本発明の膜は、有彩色着色剤を含むカラーフィルタと組み合わせて用いることもできる。カラーフィルタは、有彩色着色剤を含む着色組成物を用いて製造できる。有彩色着色剤としては、上述した有彩色着色剤が挙げられる。着色組成物は、樹脂、架橋性化合物、光重合開始剤、界面活性剤、溶剤、重合禁止剤、紫外線吸収剤などをさらに含有することができる。これらの詳細については、上述した材料が挙げられ、これらを用いることができる。
【０１８２】
本発明の膜を近赤外線カットフィルタとして用い、かつ、本発明の膜をカラーフィルタと組み合わせて用いる場合、本発明の膜の光路上にカラーフィルタが配置されていることが好ましい。例えば、本発明の膜とカラーフィルタとを積層して積層体として用いることができる。積層体においては、本発明の膜とカラーフィルタとは、両者が厚み方向で隣接していてもよく、隣接していなくてもよい。本発明の膜とカラーフィルタとが厚み方向で隣接していない場合は、カラーフィルタが形成された支持体とは別の支持体に、本発明の膜が形成されていてもよく、本発明の膜とカラーフィルタとの間に、固体撮像素子を構成する他の部材（例えば、マイクロレンズ、平坦化層など）が介在していてもよい。
【０１８３】
本発明の膜の厚さは、目的に応じて適宜調整できる。膜厚は、２０μｍ以下が好ましく、１０μｍ以下がより好ましく、５μｍ以下がさらに好ましい。膜厚の下限は、０．１μｍ以上が好ましく、０．２μｍ以上がより好ましく、０．３μｍ以上が更に好ましい。
【０１８４】
また、本発明の近赤外線カットフィルタは、本発明の膜を含む。本発明の近赤外線カットフィルタは、７００〜１２００ｎｍの範囲に極大吸収波長を有することが好ましい。また、波長４００〜５５０ｎｍの平均透過率は７０％以上であることが好ましく、８０％以上がより好ましく、８５％以上がさらに好ましく、９０％以上が特に好ましい。また、波長４００〜５５０ｎｍの全ての範囲での透過率が７０％以上であることが好ましく、８０％以上であることがより好ましく、９０％以上であることが更に好ましい。また、波長７００〜１０００ｎｍの範囲の少なくとも１点での透過率が２０％以下であることが好ましく、１５％以下がより好ましく、１０％以下がさらに好ましい。
【０１８５】
本発明の近赤外線カットフィルタは、本発明の膜の他に、さらに、誘電体多層膜、紫外線吸収層などを有していてもよい。本発明の近赤外線カットフィルタが、本発明の膜の他にさらに、誘電体多層膜を有することで、視野角が広く、近赤外線遮蔽性に優れた近赤外線カットフィルタが得られやすい。また、本発明の近赤外線カットフィルタが、本発明の膜の他にさらに、紫外線吸収層を有することで、紫外線遮蔽性に優れた近赤外線カットフィルタとすることができる。紫外線吸収層としては、例えば、国際公開ＷＯ２０１５／０９９０６０号公報の段落番号００４０〜００７０、０１１９〜０１４５に記載の吸収層を参酌でき、この内容は本明細書に組み込まれる。誘電体多層膜としては、特開２０１４−４１３１８号公報の段落番号０２５５〜０２５９の記載を参酌でき、この内容は本明細書に組み込まれる。
【０１８６】
また、本発明の赤外線透過フィルタは、本発明の膜を含む。赤外線透過フィルタとしては、例えば、可視光を遮光し、波長９００ｎｍ以上の光を透過するフィルタが挙げられる。具体的な一例として、波長４００〜８３０ｎｍの範囲の光に対する透過率の最大値が２０％以下であり、波長１０００〜１３００ｎｍの範囲の光対する透過率の最小値が８０％以上である分光特性を有するフィルタが挙げられる。
【０１８７】
なお、本発明において、近赤外線カットフィルタとは、可視領域の波長の光（可視光）を透過させ、近赤外領域の波長の光（近赤外線）の少なくとも一部を遮光するフィルタを意味する。近赤外線カットフィルタは、可視領域の波長の光をすべて透過させるものであってもよく、可視領域の波長の光のうち、特定の波長領域の光を透過させ、特定の波長領域の光を遮光するものであってもよい。また、本発明において、カラーフィルタとは、可視領域の波長の光のうち、特定の波長領域の光を透過させ、特定の波長領域の光を遮光するフィルタを意味する。また、本発明において、赤外線透過フィルタとは、可視光を遮光し、近赤外線の少なくとも一部を透過させるフィルタを意味する。
【０１８８】
本発明の膜、近赤外線カットフィルタおよび赤外線透過フィルタは、ＣＣＤ（電荷結合素子）やＣＭＯＳ（相補型金属酸化膜半導体）などの固体撮像素子や、赤外線センサ、画像表示装置などの各種装置に用いることができる。
【０１８９】
＜膜の製造方法＞
次に、本発明の膜の製造方法について説明する。本発明の膜は、本発明の樹脂組成物を塗布する工程を経て製造できる。
【０１９０】
本発明の膜の製造方法において、本発明の樹脂組成物は支持体上に塗布することが好ましい。支持体としては、シリコンなどの半導体基材や上述した透明基材が挙げられる。これらの基材には、有機膜や無機膜などが形成されていてもよい。有機膜の材料としては、例えば上述した樹脂が挙げられる。また、支持体には、電荷結合素子（ＣＣＤ）、相補型金属酸化膜半導体（ＣＭＯＳ）、透明導電膜などが形成されていてもよい。また、支持体には、各画素を隔離するブラックマトリクスが形成されている場合もある。また、支持体には、必要により、上部の層との密着性改良、物質の拡散防止或いは支持体表面の平坦化のために下塗り層が設けられていてもよい。また、支持体としてガラス基材を用いる場合においては、ガラス基材上に無機膜を形成したり、ガラス基材を脱アルカリ処理して用いることが好ましい。
【０１９１】
樹脂組成物の塗布方法としては、公知の方法を用いることができる。例えば、滴下法（ドロップキャスト）；スリットコート法；スプレー法；ロールコート法；回転塗布法（スピンコーティング）；流延塗布法；スリットアンドスピン法；プリウェット法（たとえば、特開２００９−１４５３９５号公報に記載されている方法）；インクジェット（例えばオンデマンド方式、ピエゾ方式、サーマル方式）、ノズルジェット等の吐出系印刷、フレキソ印刷、スクリーン印刷、グラビア印刷、反転オフセット印刷、メタルマスク印刷法などの各種印刷法；金型等を用いた転写法；ナノインプリント法などが挙げられる。インクジェットでの適用方法としては、特に限定されず、例えば「広がる・使えるインクジェット−特許に見る無限の可能性−、２００５年２月発行、住ベテクノリサーチ」に示された方法（特に１１５ページ〜１３３ページ）や、特開２００３−２６２７１６号公報、特開２００３−１８５８３１号公報、特開２００３−２６１８２７号公報、特開２０１２−１２６８３０号公報、特開２００６−１６９３２５号公報などに記載の方法が挙げられる。また、樹脂組成物の塗布方法については、国際公開ＷＯ２０１７／０３０１７４号公報、国際公開ＷＯ２０１７／０１８４１９号公報の記載を参酌でき、この内容は本明細書に組み込まれる。
【０１９２】
樹脂組成物を塗布して形成した組成物層は、乾燥（プリベーク）してもよい。低温プロセスによりパターンを形成する場合は、プリベークを行わなくてもよい。プリベークを行う場合、プリベーク温度は、１５０℃以下が好ましく、１２０℃以下がより好ましく、１１０℃以下が更に好ましい。下限は、例えば、５０℃以上とすることができ、８０℃以上とすることもできる。プリベークを１５０℃以下で行うことにより、例えば、イメージセンサの光電変換膜を有機素材で構成した場合において、有機素材の特性をより効果的に維持することができる。プリベーク時間は、１０秒〜３０００秒が好ましく、４０〜２５００秒がより好ましく、８０〜２２０秒がさらに好ましい。プリベークは、ホットプレート、オーブン等で行うことができる。
【０１９３】
プリベーク後、更に加熱処理（ポストベーク）を行ってもよい。ポストベークを行う場合、ポストベーク温度としては、例えば１００〜２４０℃が好ましい。膜硬化の観点から、１８０〜２４０℃がより好ましい。ポストベーク時間としては、２〜１０分が好ましく、４〜８分がより好ましい。ポストベークは、ホットプレート、オーブン等で行うことができる。
【０１９４】
本発明の膜の製造方法においては、更にパターンを形成する工程を含んでいてもよい。パターン形成方法としては、フォトリソグラフィ法を用いたパターン形成方法や、ドライエッチング法を用いたパターン形成方法が挙げられる。なお、本発明の膜を平坦膜として用いる場合には、パターンを形成する工程を行わなくてもよい。以下、パターンを形成する工程について詳細に説明する。
【０１９５】
（フォトリソグラフィ法でパターン形成する場合）
フォトリソグラフィ法でのパターン形成方法は、本発明の樹脂組成物を塗布して形成した組成物層に対しパターン状に露光する工程（露光工程）と、未露光部の組成物層を現像除去してパターンを形成する工程（現像工程）と、を含むことが好ましい。
【０１９６】
＜＜露光工程＞＞
露光工程では組成物層をパターン状に露光する。例えば、組成物層に対し、ステッパー等の露光装置を用いて、所定のマスクパターンを有するマスクを介して露光することで、組成物層をパターン露光することができる。これにより、露光部分を硬化することができる。露光に際して用いることができる放射線（光）としては、ｇ線、ｉ線等の紫外線が好ましく、ｉ線がより好ましい。照射量（露光量）は、例えば、０．０３〜２．５Ｊ／ｃｍ２が好ましく、０．０５〜１．０Ｊ／ｃｍ２がより好ましく、０．０８〜０．５Ｊ／ｃｍ２が最も好ましい。露光時における酸素濃度については適宜選択することができ、大気下で行う他に、例えば酸素濃度が１９体積％以下の低酸素雰囲気下（例えば、１５体積％、５体積％、実質的に無酸素）で露光してもよく、酸素濃度が２１体積％を超える高酸素雰囲気下（例えば、２２体積％、３０体積％、５０体積％）で露光してもよい。また、露光照度は適宜設定することが可能であり、通常１０００Ｗ／ｍ２〜１０００００Ｗ／ｍ２（例えば、５０００Ｗ／ｍ２、１５０００Ｗ／ｍ２、３５０００Ｗ／ｍ２）の範囲から選択することができる。酸素濃度と露光照度は適宜条件を組み合わせてよく、例えば、酸素濃度１０体積％で照度１００００Ｗ／ｍ２、酸素濃度３５体積％で照度２００００Ｗ／ｍ２などとすることができる。
【０１９７】
＜＜現像工程＞＞
次に、露光後の組成物層における未露光部の組成物層を現像除去してパターンを形成する。未露光部の組成物層の現像除去は、現像液を用いて行うことができる。これにより、露光工程における未露光部の組成物層が現像液に溶出し、光硬化した部分だけが支持体上に残る。現像液としては、下地の固体撮像素子や回路などにダメージを与えない、アルカリ現像液が望ましい。現像液の温度は、例えば、２０〜３０℃が好ましい。現像時間は、２０〜１８０秒が好ましい。また、残渣除去性を向上するため、現像液を６０秒ごとに振り切り、更に新たに現像液を供給する工程を数回繰り返してもよい。
【０１９８】
現像液に用いるアルカリ剤としては、例えば、アンモニア水、エチルアミン、ジエチルアミン、ジメチルエタノールアミン、ジグリコールアミン、ジエタノールアミン、ヒドロキシアミン、エチレンジアミン、テトラメチルアンモニウムヒドロキシド、テトラエチルアンモニウムヒドロキシド、テトラプロピルアンモニウムヒドロキシド、テトラブチルアンモニウムヒドロキシド、エチルトリメチルアンモニウムヒドロキシド、ベンジルトリメチルアンモニウムヒドロキシド、ジメチルビス（２−ヒドロキシエチル）アンモニウムヒドロキシド、コリン、ピロール、ピペリジン、１，８−ジアザビシクロ［５．４．０］−７−ウンデセンなどの有機アルカリ性化合物や、水酸化ナトリウム、水酸化カリウム、炭酸ナトリウム、炭酸水素ナトリウム、ケイ酸ナトリウム、メタケイ酸ナトリウムなどの無機アルカリ性化合物が挙げられる。アルカリ剤は、分子量が大きい化合物の方が環境面および安全面で好ましい。現像液は、これらのアルカリ剤を純水で希釈したアルカリ性水溶液が好ましく使用される。アルカリ性水溶液のアルカリ剤の濃度は、０．００１〜１０質量％が好ましく、０．０１〜１質量％がより好ましい。また、現像液には、界面活性剤を用いてもよい。界面活性剤の例としては、上述した界面活性剤が挙げられ、ノニオン系界面活性剤が好ましい。現像液は、移送や保管の便宜などの観点より、一旦濃縮液として製造し、使用時に必要な濃度に希釈してもよい。希釈倍率は特に限定されず、例えば１．５〜１００倍の範囲に設定することができる。なお、このようなアルカリ性水溶液からなる現像液を使用した場合には、現像後純水で洗浄（リンス）することが好ましい。
【０１９９】
現像後、乾燥を施した後に加熱処理（ポストベーク）を行うこともできる。ポストベークは、膜の硬化を完全なものとするための現像後の加熱処理である。ポストベークを行う場合、ポストベーク温度は、例えば１００〜２４０℃が好ましい。膜硬化の観点から、１８０〜２３０℃がより好ましい。
【０２００】
（ドライエッチング法でパターン形成する場合）
ドライエッチング法でのパターン形成は、支持体上の組成物層を硬化して硬化物層を形成し、次いで、この硬化物層上にパターニングされたフォトレジスト層を形成し、次いで、パターニングされたフォトレジスト層をマスクとして硬化物層に対してエッチングガスを用いてドライエッチングするなどの方法で行うことができる。フォトレジスト層の形成においては、更にプリベーク処理を施すことが好ましい。特に、フォトレジスト層の形成プロセスとしては、露光後の加熱処理、現像後の加熱処理（ポストベーク処理）を実施する形態が望ましい。ドライエッチング法でのパターン形成については、特開２０１３−０６４９９３号公報の段落番号００１０〜００６７の記載を参酌でき、この内容は本明細書に組み込まれる。
【０２０１】
＜固体撮像素子、カメラモジュール＞
本発明の固体撮像素子は、上述した本発明の膜を有する。また、本発明のカメラモジュールは、固体撮像素子と、本発明の近赤外線カットフィルタとを有する。本発明の固体撮像素子の構成としては、本発明の膜を有する構成であり、固体撮像素子として機能する構成であれば特に限定はない。例えば、以下のような構成が挙げられる。
【０２０２】
支持体上に、固体撮像素子の受光エリアを構成する複数のフォトダイオードおよびポリシリコン等からなる転送電極と、フォトダイオードおよび転送電極上にフォトダイオードの受光部のみ開口したタングステン等からなる遮光膜と、遮光膜上に遮光膜全面およびフォトダイオード受光部を覆うように形成された窒化シリコン等からなるデバイス保護膜と、デバイス保護膜上に、本発明の膜とを有する構成である。さらに、デバイス保護膜上であって、本発明の膜の下（支持体に近い側）に集光手段（例えば、マイクロレンズ等。以下同じ）を有する構成や、本発明の膜上に集光手段を有する構成等であってもよい。また、カラーフィルタは、隔壁により例えば格子状に仕切られた空間に、各画素を形成する膜が埋め込まれた構造を有していてもよい。この場合の隔壁は各画素よりも低屈折率であることが好ましい。このような構造を有する撮像装置の例としては、特開２０１２−２２７４７８号公報、特開２０１４−１７９５７７号公報に記載の装置が挙げられる。
【０２０３】
＜画像表示装置＞
本発明の画像表示装置は、本発明の膜を含む。画像表示装置としては、液晶表示装置や有機エレクトロルミネッセンス（有機ＥＬ）表示装置などが挙げられる。画像表示装置の定義や詳細については、例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。また、液晶表示装置については、例えば「次世代液晶ディスプレイ技術（内田  龍男編集、（株）工業調査会  １９９４年発行）」に記載されている。本発明が適用できる液晶表示装置に特に制限はなく、例えば、上記の「次世代液晶ディスプレイ技術」に記載されている色々な方式の液晶表示装置に適用できる。画像表示装置は、白色有機ＥＬ素子を有するものであってもよい。白色有機ＥＬ素子としては、タンデム構造であることが好ましい。有機ＥＬ素子のタンデム構造については、特開２００３−４５６７６号公報、三上明義監修、「有機ＥＬ技術開発の最前線−高輝度・高精度・長寿命化・ノウハウ集−」、技術情報協会、３２６−３２８ページ、２００８年などに記載されている。有機ＥＬ素子が発光する白色光のスペクトルは、青色領域（４３０〜４８５ｎｍ）、緑色領域（５３０〜５８０ｎｍ）および黄色領域（５８０〜６２０ｎｍ）に強い極大発光ピークを有するものが好ましい。これらの発光ピークに加えさらに赤色領域（６５０〜７００ｎｍ）に極大発光ピークを有するものがより好ましい。
【０２０４】
＜赤外線センサ＞
本発明の赤外線センサは、上述した本発明の膜を含む。赤外線センサの構成としては、赤外線センサとして機能する構成であれば特に限定はない。以下、本発明の赤外線センサの一実施形態について、図面を用いて説明する。
【０２０５】
図１において、符号１１０は、固体撮像素子である。固体撮像素子１１０上に設けられている撮像領域は、近赤外線カットフィルタ１１１と、赤外線透過フィルタ１１４とを有する。また、近赤外線カットフィルタ１１１上には、カラーフィルタ１１２が積層している。カラーフィルタ１１２および赤外線透過フィルタ１１４の入射光ｈν側には、マイクロレンズ１１５が配置されている。マイクロレンズ１１５を覆うように平坦化層１１６が形成されている。
【０２０６】
近赤外線カットフィルタ１１１は本発明の樹脂組成物を用いて形成することができる。近赤外線カットフィルタ１１１の分光特性は、使用する赤外発光ダイオード（赤外ＬＥＤ）の発光波長に応じて選択される。
【０２０７】
カラーフィルタ１１２は、可視領域における特定波長の光を透過および吸収する画素が形成されたカラーフィルタであって、特に限定はなく、従来公知の画素形成用のカラーフィルタを用いることができる。例えば、赤色（Ｒ）、緑色（Ｇ）、青色（Ｂ）の画素が形成されたカラーフィルタなどが用いられる。例えば、特開２０１４−０４３５５６号公報の段落番号０２１４〜０２６３の記載を参酌することができ、この内容は本明細書に組み込まれる。
【０２０８】
赤外線透過フィルタ１１４は、使用する赤外ＬＥＤの発光波長に応じてその特性が選択される。赤外線透過フィルタ１１４は本発明の樹脂組成物を用いて形成することもできる。
【０２０９】
図１に示す赤外線センサにおいて、平坦化層１１６上には、近赤外線カットフィルタ１１１とは別の近赤外線カットフィルタ（他の近赤外線カットフィルタ）がさらに配置されていてもよい。他の近赤外線カットフィルタとしては、銅を含有する層および／または誘電体多層膜を有するものなどが挙げられる。これらの詳細については、上述したものが挙げられる。また、他の近赤外線カットフィルタとしては、デュアルバンドパスフィルタを用いてもよい。また、図１に示す赤外線センサにおいて、近赤外線カットフィルタ１１１とカラーフィルタ１１２の位置が入れ替わっても良い。また、固体撮像素子１１０と近赤外線カットフィルタ１１１との間、および／または、固体撮像素子１１０と赤外線透過フィルタ１１４との間に他の層が配置されていてもよい。他の層としては、重合性化合物、樹脂および光重合開始剤とを含む組成物を用いて形成された有機物層などが挙げられる。また、カラーフィルタ１１２上に平坦化層が形成されていてもよい。
【実施例】
【０２１０】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されない。なお、特に断りのない限り、「部」、「％」は、質量基準である。【０２１１】
＜重量平均分子量（Ｍｗ）の測定＞
重量平均分子量（Ｍｗ）は、以下の方法で測定した。
カラムの種類：ＴＳＫｇｅｌ  ＳｕｐｅｒＨＺ４０００（ＴＯＳＯＨ製、４．６ｍｍ（内径）×１５ｃｍ）
展開溶媒：テトラヒドロフラン
カラム温度：４０℃
流量（サンプル注入量）：６０μＬ
装置名：東ソー（株）製高速ＧＰＣ（ＨＬＣ−８２２０ＧＰＣ）
検量線ベース樹脂：ポリスチレン
＜０２１２＞
＜化合物の合成＞
（合成例１）
以下の合成スキームに従って化合物ＳＱ１を合成した。
【化４８】
2019044505.tif 000050
【０２１２】
中間体Ｍ１の合成は、上記のスキームにしたがい、国際公開ＷＯ２０１４／０８８０６３号公報に記載の方法で合成した。中間体Ｍ２はＪｏｕｒｎａｌ  ｏｆ  Ｈｅｔｅｒｏｃｙｃｌｉｃ  Ｃｈｅｍｉｓｔｒｙ，２０１０，ｖｏｌ．４７，＃１、ｐ．１８８−１９３に記載の方法で合成した。中間体Ｍ３はＯｒｇａｎｉｃ  ａｎｄ  Ｂｉｏｍｏｌｅｃｕｌａｒ  Ｃｈｅｍｉｓｔｒｙ，２０１１，ｖｏｌ．９，＃２３、ｐ８１２２−８１２９に記載の方法で中間体Ｍ１と中間体Ｍ２を縮合させて合成した。
中間体Ｍ３（３．０ｇ、７．０ｍｍｏｌ）とスクアリン酸（０．３６ｇ、３．１ｍｍｏｌ）をｎ−ブタノール／トルエン（２６ｃｍ３／６０ｃｍ３）中で、共沸脱水しながら１２時間加熱還流した。反応液を冷却後、溶媒を減圧留去し、残渣をシリカゲルカラムクロマトグラフィ（展開溶媒：クロロホルム）により精製した。クロロホルムを減圧留去した後、固体をメタノール中で超音波分散し、固体を吸引ろ過することによって目的化合物（化合物ＳＱ１）を得た（緑色結晶、０．９ｇ、収率３１％）。
化合物ＳＱ１の同定データ：  ＭＡＬＤＩ  ＴＯＦ−ＭＡＳＳ（飛行時間型質量分析法）  Ｃａｌｃ．  ｆｏｒ  ［Ｍ＋Ｈ］＋：９３７．７  ｆｏｕｎｄ：９３７．７
化合物ＳＱ１と同様の合成方法で化合物ＳＱ４、ＳＱ４０、ＳＱ５８、ＳＱ７３、ＳＱ８８、ＳＱ１０２、ＳＱ１２５を合成した。【０２１３】
（合成例２）  
以下の合成スキームに従って化合物ＳＱ９を合成した。
【化４９】
2019044505.tif 000051
【０２１４】
中間体Ｍ１とＮ−（ｔｅｒｔ−ブトキシカルボニル）−β−アラニンを縮合したのち、国際公開ＷＯ２００５／１００３５６号公報に記載の方法で脱保護を行い、中間体Ｍ４を合成した。ＵＳ６１８４２４９号公報に記載の方法で、中間体Ｍ４とイソチオシアン酸シクロヘキシルを反応させ、中間体Ｍ５を合成した。
中間体Ｍ３の代わりに中間体Ｍ５を用いる以外は化合物ＳＱ１の合成方法と同様の方法でＳＱ９を合成した。
化合物ＳＱ９の同定データ：  ＭＡＬＤＩ  ＴＯＦ−ＭＡＳＳ（飛行時間型質量分析法）  Ｃａｌｃ．  ｆｏｒ  ［Ｍ＋Ｈ］＋：９３９．５  ｆｏｕｎｄ：９３９．４
化合物ＳＱ９と同様の合成方法で中間体Ｍ４を経由して、化合物ＳＱ１３、ＳＱ１４，ＳＱ５７を合成した。【０２１５】
（合成例３）
以下の合成スキームに従って化合物ＳＱ１０を合成した。
【化５０】
2019044505.tif 000052
【０２１６】
中間体Ｍ６はＥＰ２７５９５３３号公報に記載の方法で中間体Ｍ１とテトラヒドロ−２Ｈ−ピラン−２−オンを反応させて合成した。中間体Ｍ７はＵＳ２０１５／３６１０３６号公報に記載の方法で中間体Ｍ６とイソシアン酸シクロヘキシルを反応させて合成した。中間体Ｍ３の代わりに中間体Ｍ７を用いる以外は化合物ＳＱ１の合成方法と同様の方法でＳＱ１０を合成した。
化合物ＳＱ１０の同定データ：  ＭＡＬＤＩ  ＴＯＦ−ＭＡＳＳ（飛行時間型質量分析法）  Ｃａｌｃ．  ｆｏｒ  ［Ｍ＋Ｈ］＋：９３９．５  ｆｏｕｎｄ：９３９．４
化合物ＳＱ１０と同様の合成方法で中間体Ｍ６を経由して、化合物ＳＱ１６、ＳＱ２２を合成した。【０２１７】
（合成例４）  
以下の合成スキームに従って化合物ＳＱ１７を合成した。
【化５１】
2019044505.tif 000053
【０２１８】
化合物ＳＱ１７の合成は、中間体Ｍ２の代わりに３−（ドデシルチオ）プロピオン酸を用いること以外は、化合物ＳＱ１の合成方法と同様の方法で行った。
化合物ＳＱ１７の同定データ：  ＭＡＬＤＩ  ＴＯＦ−ＭＡＳＳ（飛行時間型質量分析法）  Ｃａｌｃ．  ｆｏｒ  ［Ｍ＋Ｈ］＋：１０２７．７  ｆｏｕｎｄ：１０２７．７
化合物ＳＱ１７と同様の合成方法で化合物ＳＱ２０、ＳＱ４７を合成した。【０２１９】
（合成例５）
以下の合成スキームに従って化合物ＳＱ２５を合成した。
【化５２】
2019044505.tif 000054
【０２２０】
化合物ＳＱ２５の合成は、中間体Ｍ２の代わりに３−（３，５−ジ−ｔｅｒｔ−ブチル−４−ヒドロキシフェニル）プロピオン酸を用いること以外は、化合物ＳＱ１の合成方法と同様の方法で行った。
化合物ＳＱ２５の同定データ：  ＭＡＬＤＩ  ＴＯＦ−ＭＡＳＳ（飛行時間型質量分析法）  Ｃａｌｃ．  ｆｏｒ  ［Ｍ＋Ｈ］＋：１０３５．７  ｆｏｕｎｄ：１０３５．８
化合物ＳＱ２５と同様の合成方法で化合物ＳＱ３０、ＳＱ３３，ＳＱ３６、ＳＱ４５，ＳＱ１１５を合成した。【０２２１】
（合成例６）
以下の合成スキームに従って化合物ＳＱ５２を合成した。
【化５３】
2019044505.tif 000055
【０２２２】
中間体Ｍ８はＵＳ２０１５／３６１０３６号公報に記載の方法で中間体Ｍ１とイソシアン酸アリルを反応させて合成した。中間体Ｍ９はＲｕｓｓｉａｎ  Ｊｏｕｒｎａｌ  ｏｆ
Ｏｒｇａｎｉｃ  Ｃｈｅｍｉｓｔｒｙ，２０１３，Ｖｏｌ．４９，Ｎｏ．１，ｐｐ．１３８−１４４に記載の方法で中間体Ｍ８と２−エチル−１−ヘキサンチオールを反応させて合成した。中間体Ｍ３の代わりに中間体Ｍ９を用いる以外は化合物ＳＱ１の合成方法と同様の方法で化合物ＳＱ５２を合成した。
化合物ＳＱ５２の同定データ：  ＭＡＬＤＩ  ＴＯＦ−ＭＡＳＳ（飛行時間型質量分析法）  Ｃａｌｃ．  ｆｏｒ  ［Ｍ＋Ｈ］＋：９７３．６  ｆｏｕｎｄ：９７３．６
化合物ＳＱ５２と同様の合成方法で化合物ＳＱ５３、ＳＱ５６を合成した。【０２２３】
（合成例７）
以下の合成スキームに従って、Ｊｏｕｒｎａｌ  ｏｆ  Ｍａｔｅｒｉａｌｓ  Ｃｈｅｍｉｓｔｒｙ  Ａ，２０１６，ｖｏｌ．４，＃４８，ｐ．１８９１０−１８９２１に記載の方法で化合物ＳＱ１２６を合成した。
【化５４】
2019044505.tif 000056
化合物ＳＱ１２６の同定データ：  ＭＡＬＤＩ  ＴＯＦ−ＭＡＳＳ（飛行時間型質量分析法）  Ｃａｌｃ．  ｆｏｒ  ［Ｍ＋Ｈ］＋：９８２．７  ｆｏｕｎｄ：９８２．７
化合物ＳＱ１２６と同様の合成方法で化合物ＳＱ１２７、ＳＱ１２８、ＳＱ１２９、ＳＱ１３０を合成した。【０２２４】
＜樹脂組成物の調製＞
（実施例１〜４７、比較例１、２）
下記の組成に示す原料を混合して樹脂組成物を調製した。
＜組成１＞
下記表に示す化合物：２．３部
樹脂１：１２．８部
紫外線吸収剤１：０．５部
界面活性剤１：０．０４部
シクロヘキサノン：８４．３６部【０２２５】
＜組成２＞
下記表に示す化合物：２．３部
樹脂２：１２．８部
紫外線吸収剤１：０．５部
界面活性剤１：０．０４部
シクロヘキサノン：６４．３６部
Ｎ−メチルピロリドン：２０部【０２２６】
＜組成３＞
下記表に示す化合物：２．３部
樹脂３：１２．９部
架橋性化合物１：１２．９部
光重合開始剤１：２．５部
紫外線吸収剤１：０．５部
界面活性剤１：０．０４部
重合禁止剤（ｐ−メトキシフェノール）：０．００６部
シクロヘキサノン：４９．６部
プロピレングリコールモノメチルエーテルアセテート：１９．３部【０２２７】
＜組成４＞
下記表に示す化合物：２．３部
樹脂４：１２．９部
架橋性化合物１：１２．９部
光重合開始剤１：２．５部
紫外線吸収剤１：０．５部
界面活性剤１：０．０４部
重合禁止剤（ｐ−メトキシフェノール）：０．００６部
シクロヘキサノン：４９．６部
プロピレングリコールモノメチルエーテルアセテート：１９．３部【０２２８】
＜組成５＞
下記表に示す化合物：２．３部
樹脂５：１２．９部
架橋性化合物２：１２．９部
酸発生剤１：２．５部
紫外線吸収剤１：０．５部
界面活性剤１：０．０４部
シクロヘキサノン：４９．６部
プロピレングリコールモノメチルエーテルアセテート：１９．３部【０２２９】
＜組成６＞
下記表に示す化合物：２．３部
樹脂６：１２．９部
酸触媒（リン酸）：２．５部
紫外線吸収剤１：０．５部
界面活性剤１：０．０４部
シクロヘキサノン：５８．９部
プロピレングリコールモノメチルエーテルアセテート：２２．９部【０２３０】
＜組成７＞
下記表に示す化合物：各々について１．２部ずつ
樹脂１：１２．８部
紫外線吸収剤１：０．５部
界面活性剤１：０．０４部
シクロヘキサノン：８４．２６部【０２３１】
＜組成８＞
下記表に示す化合物：各々について１．２部ずつ
樹脂４：１２．９部
架橋性化合物１：１２．９部
光重合開始剤１：２．５部
紫外線吸収剤１：０．５部
界面活性剤１：０．０４部
重合禁止剤（ｐ−メトキシフェノール）：０．００６部
シクロヘキサノン：４９．６部
プロピレングリコールモノメチルエーテルアセテート：１９．３部【０２３２】
（樹脂）
樹脂１：ＡＲＴＯＮ  Ｆ４５２０（ＪＳＲ（株）製）
樹脂２：ネオプリム（登録商標）Ｃ３４５０（三菱ガス化学（株）製）
樹脂３：ベンジルメタクリレート（ＢｚＭＡ）とメタクリル酸（ＭＡＡ）との共重合体（組成比（質量比）：（ＢｚＭＡ／ＭＡＡ）＝（８０／２０）、Ｍｗ＝１５，０００）
樹脂４：アリルメタクリレート（ＡＭＡ）とメタクリル酸（ＭＡＡ）との共重合体（組成比（質量比）：（ＡＭＡ／ＭＡＡ）＝（８０／２０）、Ｍｗ＝１５，０００）
樹脂５：グリシジルメタクリレート（ＧｌｙＭＡ）とメタクリル酸（ＭＡＡ）との共重合体（組成比（質量比）：（ＧｌｙＭＡ／ＭＡＡ）＝（８０／２０）、Ｍｗ＝１５，０００）
樹脂６：下記構造の化合物（繰り返し単位に付記した数値はモル比である。Ｍｗ＝１８，０００）
【化５５】
2019044505.tif 000057
（架橋性化合物）
架橋性化合物１：ジペンタエリスリトールヘキサアクリレート（日本化薬社製、製品名  ＫＡＹＡＲＡＤ  ＤＰＨＡ）
架橋性化合物２：ＯＸＴ−２２１（東亞合成（株）製）
（光重合開始剤）
光重合開始剤１：ＩＲＧＡＣＵＲＥ−ＯＸＥ０１（ＢＡＳＦ社製）〔２−（Ｏ−ベンゾイルオキシム）−１−［４−（フェニルチオ）フェニル］−１，２−オクタンジオン〕
（酸発生剤）
酸発生剤１：ＣＰＩ−１００Ｐ（サンアプロ（株）製）
（紫外線吸収剤）
紫外線吸収剤１：ＵＶ−５０３（大東化学株式会社）
（界面活性剤）
界面活性剤１：下記化合物（Ｍｗ＝１４，０００、繰り返し単位の割合を示す％はモル％である。）
【化５６】
2019044505.tif 000058
【０２３３】
ＳＱ１、ＳＱ４、ＳＱ９、ＳＱ１０、ＳＱ１３、ＳＱ１４、ＳＱ１６、ＳＱ１７、ＳＱ２０、ＳＱ２２、ＳＱ２５、ＳＱ３０、ＳＱ３３、ＳＱ３６、ＳＱ４０、ＳＱ４５、ＳＱ４７、ＳＱ５２、ＳＱ５３、ＳＱ５６、ＳＱ５７、ＳＱ５８、ＳＱ７３、ＳＱ８８、ＳＱ１０２、ＳＱ１１５、ＳＱ１２５、ＳＱ１２６、ＳＱ１２７、ＳＱ１２８、ＳＱ１２９、ＳＱ１３０：上述したスクアリリウム化合物（１）の具体例で挙げた構造の化合物
化合物Ａ〜Ｇ：下記構造の化合物
【化５７】
2019044505.tif 000059
比較化合物Ａ、比較化合物Ｂ：下記構造の化合物
【化５８】
2019044505.tif 000060
【０２３４】
＜膜の作製＞
（作製例１）
（組成１、２、７の樹脂組成物を用いた膜の作製方法）
樹脂組成物を、ガラス基材（コーニング社製１７３７）上に、乾燥後の膜厚が１．０μｍになるようにスピンコーターを用いて塗布し、１００℃のホットプレートを用いて１２０秒間加熱処理（プリベーク）を行った。次いで、２００℃のホットプレートを用いて３００秒間加熱処理（ポストベーク）を行い、膜を得た。【０２３５】
（作製例２）
（組成３、４、５、８の樹脂組成物を用いた膜の作製方法）
樹脂組成物を、ガラス基材（コーニング社製１７３７）上に、乾燥後の膜厚が１．０μｍになるようにスピンコーターを用いて塗布し、１００℃のホットプレートを用いて１２０秒間加熱処理（プリベーク）を行った。
次いで、ｉ線ステッパー露光装置ＦＰＡ−３０００ｉ５＋（Ｃａｎｏｎ（株）製）を使用して、５００ｍＪ／ｃｍ２で全面露光した。次いで現像液（ＣＤ−２０６０、富士フイルムエレクトロニクスマテリアルズ（株）製）を用いて２３℃で６０秒間パドル現像を行った。次いで、純水でリンス処理し、次いで、スピン乾燥した。さらに、２００℃のホットプレートを用いて３００秒間加熱処理（ポストベーク）を行い、膜を得た。【０２３６】
（作製例３）
（組成６の樹脂組成物を用いた膜の作製方法）
樹脂組成物を、ガラス基材（コーニング社製１７３７）上に、乾燥後の膜厚が１．０μｍになるようにスピンコーターを用いて塗布し、１００℃のホットプレートを用いて１２０秒間加熱処理（プリベーク）を行った。次いで、１８０℃のホットプレートを用いて３００秒間加熱処理（ポストベーク）を行い、膜を得た。【０２３７】
＜近赤外線遮蔽性評価＞
各膜の、波長７００〜７２０ｎｍでの平均透過率を分光光度計Ｕ−４１００（日立ハイテクノロジーズ社製）を用いて測定した。近赤外線遮蔽性を以下の基準で評価した。結果を以下の表に示す。
Ａ：波長７００ｎｍ〜７２０ｎｍの範囲における平均透過率≦５％
Ｂ：５％＜波長７００ｎｍ〜７２０ｎｍ範囲における平均透過率≦１０％
Ｃ：１０％＜波長７００ｎｍ〜７２０ｎｍ範囲における平均透過率【０２３８】
＜密着性＞
作製した膜について、５０℃の水に１０分間浸漬後、粘着力３．９Ｎ／ｃｍのテープを用いて１００マス（１０ｍｍ×１０ｍｍ）碁盤目テープ剥離試験を行った。１００マス中、剥離が生じたマスの数を計数し、密着性を評価した。結果を、下記表に示す。密着性の評価基準は下記のとおりである。  
Ａ：０個（剥がれなし）。
Ｂ：１〜１０個
Ｃ：１１〜３０個
Ｄ：３１個以上【０２３９】
＜耐光性＞
得られた膜に対し、Ｘｅランプにて紫外線カットフィルタを通して２万ルクスの光を２０時間照射して耐光性試験を行った、色度計ＭＣＰＤ−１０００（大塚電子（株）製）にて、耐光性試験前後の色差のΔＥａｂ値を測定した。
＜＜判定基準＞＞
Ａ：ΔＥａｂ値＜２．５
Ｂ：２．５≦ΔＥａｂ値＜５
Ｃ：５≦ΔＥａｂ値＜１０
Ｄ：１０≦ΔＥａｂ値【０２４０】
【表１】
2019044505.tif 000061
【０２４１】
上記表に示す通り、実施例は、近赤外線遮蔽性、耐光性および密着性に優れた膜を形成することができた。また、スクアリリウム化合物（１）を２種併用した実施例３８〜４０は、樹脂組成物を長期間保管しても結晶の析出などが無く、保存安定性が特に優れていた。また、このうち、式（Ｙ−１）で表される基を有するスクアリリウム化合物（１）であるＳＱ４と、式（Ｙ−２）で表される基を有するスクアリリウム化合物（１）であるＳＱ２５とを併用した実施例３８は、密着性および耐光性が特に優れていた。
一方、比較例は、耐光性および密着性が、実施例に比べて劣っていた。
【符号の説明】
【０２４２】
１１０：固体撮像素子、１１１：近赤外線カットフィルタ、１１２：カラーフィルタ、１１４：赤外線透過フィルタ、１１５：マイクロレンズ、１１６：平坦化層
【図１】
2019044505.tif 000068
【国際調査報告】
2019044505.tif 000069
2019044505.tif 000070
2019044505.tif 000071
2019044505.tif 000072